(57)【特許請求の範囲】
【請求項１】
下記一般式（１）で表される化合物と、
熱ラジカル重合開始剤および光ラジカル重合開始剤から選ばれる少なくとも１種と、
を含有する硬化性組成物；
【化１】
0006049651.tif 000062
一般式（１）中、Ａｒ1〜Ａｒ4は、それぞれ独立に芳香族環を表し、
Ａｒ1とＡｒ2、Ａｒ3とＡｒ4、Ａｒ2とＡｒ3、および、Ａｒ1とＡｒ4は、それぞれ、互いに連結して縮合環を形成していてもよく、
Ａｒ1〜Ａｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を含む基を置換基として有する芳香族環であり、
Ｌ1〜Ｌ4は、それぞれ独立に、単結合、アルキレン基、アルケニレン基、または、アルキニレン基を表し、Ｌ1〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ1〜Ｘ4は、それぞれ独立に、単結合、フェニレン基またはナフチレン基を表し、
Ｙ1〜Ｙ4は、それぞれ独立に、水素原子またはエチレン性不飽和結合を有する重合性基を表し、Ｙ1〜Ｙ4の２つ以上は、エチレン性不飽和結合を有する重合性基を表す。
【請求項２】
前記一般式（１）で表される化合物が、下記一般式（１１）で表される化合物である、請求項１に記載の硬化性組成物；
【化２】
0006049651.tif 000063
一般式（１１）中、Ａｒ1〜Ａｒ4は、それぞれ独立に１〜３環の芳香族環を表し、
Ａｒ1およびＡｒ2は、フェニル基またはナフチル基を置換基として有していてもよく、
Ａｒ1とＡｒ2、または、Ａｒ3とＡｒ4は、互いに連結して５員環または６員環を含む縮合環を形成していてもよく、
Ａｒ1〜Ａｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ1〜Ｘ4は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
【請求項３】
前記一般式（１）で表される化合物が、下記一般式（２）で表される化合物である、請求項１に記載の硬化性組成物；
【化３】
0006049651.tif 000064
一般式（２）中、Ａｒ11およびＡｒ12は、それぞれ独立に破線で囲まれたベンゼン環を含む芳香族環を表し、
Ａｒ3およびＡｒ4は、それぞれ独立に芳香族環を表し、
Ａｒ3とＡｒ4は、互いに連結して縮合環を形成していてもよく、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ1〜Ｌ4は、それぞれ独立に、単結合、アルキレン基、アルケニレン基、または、アルキニレン基を表し、Ｌ1〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ1〜Ｘ4は、それぞれ独立に、単結合、フェニレン基またはナフチレン基を表し、
Ｙ1〜Ｙ4は、それぞれ独立に、水素原子またはエチレン性不飽和結合を有する重合性基を表し、Ｙ1〜Ｙ4の２つ以上は、エチレン性不飽和結合を有する重合性基を表す。
【請求項４】
前記一般式（１）で表される化合物が、下記一般式（３Ａ）または（３Ｂ）で表される化合物である、請求項１に記載の硬化性組成物；
【化４】
0006049651.tif 000065
一般式（３Ａ）および（３Ｂ）中、Ａｒ11およびＡｒ12は、それぞれ独立に破線で囲まれたベンゼン環を含む芳香族環を表し、
Ａｒ3およびＡｒ4は、それぞれ独立に芳香族環を表し、
Ａｒ3とＡｒ4は、互いに連結して縮合環を形成していてもよく、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ2〜Ｌ4は、それぞれ独立に、単結合、アルキレン基、アルケニレン基、または、アルキニレン基を表し、Ｌ2〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ11およびＸ13は、それぞれ独立に、単結合、フェニレン基またはナフチレン基を表し、Ｘ11およびＸ13の少なくとも一つはフェニレン基またはナフチレン基であり、
Ｙ2〜Ｙ4は、それぞれ独立に、エチレン性不飽和結合を有する重合性基を表す。
【請求項５】
前記一般式（３Ａ）または一般式（３Ｂ）において、Ａｒ3およびＡｒ4の少なくとも一つが、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環である、請求項４に記載の硬化性組成物。
【請求項６】
前記一般式（３Ａ）または一般式（３Ｂ）において、Ａｒ3およびＡｒ4の少なくとも一つが、ベンゾチアゾール環、ベンゾチアゾール環を含む芳香族環、または、ベンゾチアゾイル基を置換基として有する芳香族環である、請求項４または５に記載の硬化性組成物。
【請求項７】
前記一般式（１）で表される化合物が、下記一般式（４）で表される化合物である、請求項１に記載の硬化性組成物；
【化５】
0006049651.tif 000066
一般式（４）中、Ａｒ11およびＡｒ12は、それぞれ独立に破線で囲まれたベンゼン環を含む芳香族環を表し、
Ａｒ3およびＡｒ4は、それぞれ独立に芳香族環を表し、
Ａｒ3とＡｒ4は、互いに連結して縮合環を形成していてもよく、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ1〜Ｌ4は、それぞれ独立に、単結合、アルキレン基、アルケニレン基、または、アルキニレン基を表し、Ｌ1〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ12およびＸ14は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
【請求項８】
前記一般式（１）で表される化合物が、下記一般式（５）で表される化合物である、請求項１に記載の硬化性組成物；
【化６】
0006049651.tif 000067
一般式（５）中、Ａｒ11およびＡｒ12は、それぞれ独立に破線で囲まれたベンゼン環を含む芳香族環を表し、
Ａｒ3およびＡｒ4は、それぞれ独立に芳香族環を表し、
Ａｒ3とＡｒ4は、互いに連結して縮合環を形成していてもよく、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ3およびＬ4は、それぞれ独立に、単結合、アルキレン基、アルケニレン基、または、アルキニレン基を表し、Ｌ3またはＬ4が、アルキレン基、アルケニレン基、もしくは、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ12およびＸ14は、それぞれ独立に、単結合、フェニレン基またはナフチレン基を表し、
Ｙ3およびＹ4は、それぞれ独立にエチレン性不飽和結合を有する重合性基を表す。
【請求項９】
前記一般式（５）において、Ａｒ3およびＡｒ4の少なくとも一つが、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環である、請求項８に記載の硬化性組成物。
【請求項１０】
前記一般式（５）において、Ａｒ3およびＡｒ4の少なくとも一つが、ベンゾチアゾール環、ベンゾチアゾール環を含む芳香族環、または、ベンゾチアゾイル基を置換基として有する芳香族環である、請求項８または９に記載の硬化性組成物。
【請求項１１】
前記一般式（５）において、Ａｒ3がベンゾチアゾール環、ベンゾチアゾール環を含む芳香族環、または、ベンゾチアゾイル基を置換基として有する芳香族環であり、かつ、Ｘ12がフェニレン基もしくはナフチレン基である、および／または、Ａｒ4がベンゾチアゾール環、ベンゾチアゾール環を含む芳香族環、または、ベンゾチアゾイル基を置換基として有する芳香族環であり、かつ、Ｘ14がフェニレン基もしくはナフチレン基である、請求項８〜１０のいずれか１項に記載の硬化性組成物。
【請求項１２】
熱ラジカル重合開始剤および光ラジカル重合開始剤を含有する請求項１〜１１のいずれか１項に記載の硬化性組成物。
【請求項１３】
さらに単官能（メタ）アクリレートモノマーを、前記一般式（１）で表される化合物に対して１０〜２００質量％の割合で含有する請求項１〜１２のいずれか１項に記載の硬化性組成物。
【請求項１４】
コーティング組成物用である、請求項１〜１３のいずれか１項に記載の硬化性組成物。
【請求項１５】
請求項１〜１３のいずれか１項に記載の硬化性組成物を用いた光学部品。
【請求項１６】
下記一般式（１１）で表される化合物；
【化７】
0006049651.tif 000068
一般式（１１）中、Ａｒ1〜Ａｒ4は、それぞれ独立に１〜３環の芳香族環を表し、
Ａｒ1およびＡｒ2は、フェニル基またはナフチル基を置換基として有していてもよく、
Ａｒ1とＡｒ2、または、Ａｒ3とＡｒ4は、互いに連結して５員環または６員環を含む縮合環を形成していてもよく、
Ａｒ1〜Ａｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ1〜Ｘ4は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
【請求項１７】
前記一般式（１１）で表される化合物が、下記一般式（１２）で表される化合物である、請求項１６に記載の化合物；
【化８】
0006049651.tif 000069
一般式（１２）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ1〜Ｘ4は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
【請求項１８】
前記一般式（１１）で表される化合物が、下記一般式（１３Ａ）または（１３Ｂ）で表される化合物である、請求項１６に記載の化合物；
【化９】
0006049651.tif 000070
一般式（１３Ａ）および（１３Ｂ）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ2〜Ｌ4は、それぞれ独立に、炭素数１〜２０のアルキレン基を表し、Ｌ2〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ11およびＸ13は、それぞれ独立に、単結合、フェニレン基またはナフチレン基を表し、Ｘ11およびＸ13の少なくとも一つはフェニレン基またはナフチレン基であり、
Ｙ2〜Ｙ4は、それぞれ独立に、エチレン性不飽和結合を有する重合性基を表す。
【請求項１９】
前記一般式（１３Ａ）または一般式（１３Ｂ）において、Ａｒ3およびＡｒ4の少なくとも一つが、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環である、請求項１８に記載の化合物。
【請求項２０】
前記一般式（１３Ａ）または一般式（１３Ｂ）において、Ａｒ3およびＡｒ4の少なくとも一つが、ベンゾチアゾール環、ベンゾチアゾール環を含む３環式芳香族環、または、ベンゾチアゾイル基を置換基として有するベンゼン環もしくはナフタレン環である、請求項１８または１９に記載の化合物。
【請求項２１】
前記一般式（１１）で表される化合物が、下記一般式（１４）で表される化合物である、請求項１６に記載の化合物；
【化１０】
0006049651.tif 000071
一般式（１４）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ12およびＸ14は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
【請求項２２】
前記一般式（１１）で表される化合物が、下記一般式（１５）で表される化合物である、請求項１６に記載の化合物；
【化１１】
0006049651.tif 000072
一般式（１５）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ3およびＬ4は、それぞれ独立に、それぞれ独立に、炭素数１〜２０のアルキレン基を表し、Ｌ3またはＬ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ12およびＸ14は、それぞれ独立に、単結合、フェニレン基またはナフチレン基を表し、
Ｙ3およびＹ4は、それぞれ独立にエチレン性不飽和結合を有する重合性基を表す。
【請求項２３】
前記一般式（１５）において、Ａｒ3およびＡｒ4の少なくとも一つが、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環である、請求項２２に記載の化合物。
【請求項２４】
前記一般式（１５）において、Ａｒ3およびＡｒ4の少なくとも一つが、ベンゾチアゾール環、ベンゾチアゾール環を含む３環式芳香族環、または、ベンゾチアゾイル基を置換基として有するベンゼン環もしくはナフタレン環である、請求項２２または２３に記載の化合物。
【請求項２５】
前記一般式（１５）において、Ａｒ3がベンゾチアゾール環、ベンゾチアゾール環を含む３環式芳香族環、または、ベンゾチアゾイル基を置換基として有するベンゼン環もしくはナフタレン環であり、かつ、Ｘ12がフェニレン基もしくはナフチレン基である、および／または、Ａｒ4がベンゾチアゾール環、ベンゾチアゾール環を含む３環式芳香族環、または、ベンゾチアゾイル基を置換基として有するベンゼン環もしくはナフタレン環であり、かつ、Ｘ14がフェニレン基もしくはナフチレン基である、請求項２２〜２４のいずれか１項に記載の化合物。
【発明の詳細な説明】
【技術分野】
【０００１】
本発明は、透明で屈折率の高い硬化物を得ることが可能な硬化性組成物、光学部品、および化合物に関する。
【背景技術】
【０００２】
カメラ、ビデオカメラ、カメラ付携帯電話、テレビ電話、カメラ付ドアホンなどには、撮像モジュールが用いられている。近年、撮像モジュールに用いられる光学部品では、特に小型化が求められている。光学部品を小型化していくと光学系の色収差が大きな問題となってくる。
【０００３】
光学部品の材料としては、ガラス材料が用いられているが、ガラス材料は加工性が悪いという問題があった。これに対し、樹脂は、ガラス材料に比べて安価であると共に加工性に優れている。このため、近年では、樹脂を光学部品などに用いる試みがなされている。
【０００４】
また、近年、透明タッチパネル、液晶ディスプレイ、有機エレクトロルミネッセンス（ＥＬ）、ディスプレイ、光半導体（ＬＥＤ）素子、固体撮像素子、有機薄膜太陽電池、色素増感太陽電池、および有機薄膜トランジスタ（ＴＦＴ）等の電子デバイスを開発する際に、高機能な有機材料が要求されるようになってきた。
【０００５】
例えば、タッチパネルの方式としては、抵抗膜方式、光学方式、静電容量方式、超音波方式、圧力方式、電磁波誘導方式、画像認識方式、振動検出方式などに分けられる。
液晶などの表示装置上に配置されるタッチパネルとしての具体的としては、抵抗膜方式や静電容量方式があり、抵抗膜方式は押圧された位置を電圧によって検知する方式であり、抵抗膜方式は押圧することによって起きる静電容量の変化を捉えて位置を検出するものである。
例えば、静電容量方式は、特許文献１〜３などが開示され、抵触した位置の誤認識を防ぐ為にその積層構造の中に絶縁膜や保護膜を設けることが行われている。
静電容量方式は、抵触した位置の誤認識を防ぐ為にその積層構造の中に絶縁膜や保護膜を設けることが行われている。
【０００６】
しかしながら、ＩＴＯなどの透明電極パターンなどの他の層の表面に、硬化性組成物を塗布して絶縁膜や保護膜などを形成すると、屈折率差が大きくなるため、ＩＴＯパターンが見えやすくなってしまい、液晶表示画面の視認性が大きく低下するという不具合が存在する。このため、屈折率の高い膜を形成可能な硬化性組成物が求められている。
【０００７】
このように、近年において、屈折率の高い硬化物を形成可能な硬化性組成物が求められている。
特許文献４、５には、９，９−ビスフェニルフルオレン骨格を有する（メタ）アクリレートや、９，９−ビスナフチルフルオレン骨格を有する（メタ）アクリレートを含む組成物を、光学部品などに用いることが記載されている。
特許文献６には、脂環構造を有する（メタ）アクリレートモノマーと非共役ビニリデン基含有化合物を含む組成物を、光学部品などに用いることが記載されている。
【先行技術文献】
【特許文献】
【０００８】
【特許文献１】特開２００８−６５７４８号公報
【特許文献２】特開２００９−１５４８９号公報
【特許文献３】特開２０１０−４４４５３号公報
【特許文献４】特開２０１１−６８６２４号公報
【特許文献５】特開２０１４−１２８２６号公報
【特許文献６】特開２０１２−１０７１９１号公報
【発明の概要】
【発明が解決しようとする課題】
【０００９】
本願発明者が特許文献４および５を検討したところ、これらの文献に開示された化合物は溶媒への溶解性（以下、溶媒溶解性ともいう）が不十分であることが分かった。
【００１０】
よって、本発明の目的は、高い屈折率を維持しつつ、溶媒溶解性に優れる硬化性組成物を提供することにある。また、かかる硬化性組成物を用いた光学部品、および、高い屈折率を維持しつつ、溶媒溶解性に優れる化合物を提供することにある。
【課題を解決するための手段】
【００１１】
本発明者らは、鋭意研究を重ねた結果、後述する下記一般式（１）で表される化合物を含む硬化性組成物は、高い屈折率を維持しつつ、溶媒溶解性に優れることを見出し、上記課題を解決するに至った。具体的には、以下の解決手段＜１＞により、好ましくは、＜２＞〜＜２５＞により、上記課題は解決された。
＜１＞  下記一般式（１）で表される化合物と、
熱ラジカル重合開始剤および光ラジカル重合開始剤から選ばれる少なくとも１種と、
を含有する硬化性組成物；
【化１】
0006049651.tif 000002
一般式（１）中、Ａｒ1〜Ａｒ4は、それぞれ独立に芳香族環を表し、
Ａｒ1とＡｒ2、Ａｒ3とＡｒ4、Ａｒ2とＡｒ3、および、Ａｒ1とＡｒ4は、それぞれ、互いに連結して縮合環を形成していてもよく、
Ａｒ1〜Ａｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を含む基を置換基として有する芳香族環であり、
Ｌ1〜Ｌ4は、それぞれ独立に、単結合、アルキレン基、アルケニレン基、または、アルキニレン基を表し、Ｌ1〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ1〜Ｘ4は、それぞれ独立に、単結合、フェニレン基またはナフチレン基を表し、
Ｙ1〜Ｙ4は、それぞれ独立に、水素原子または重合性基を表し、Ｙ1〜Ｙ4の２つ以上は、重合性基を表す。
＜２＞  一般式（１）で表される化合物が、下記一般式（１１）で表される化合物である、＜１＞に記載の硬化性組成物；
【化２】
0006049651.tif 000003
一般式（１１）中、Ａｒ1〜Ａｒ4は、それぞれ独立に１〜３環の芳香族環を表し、
Ａｒ1およびＡｒ2は、フェニル基またはナフチル基を置換基として有していてもよく、
Ａｒ1とＡｒ2、または、Ａｒ3とＡｒ4は、互いに連結して５員環または６員環を含む縮合環を形成していてもよく、
Ａｒ1〜Ａｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ1〜Ｘ4は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
＜３＞  一般式（１）で表される化合物が、下記一般式（２）で表される化合物である、＜１＞に記載の硬化性組成物；
【化３】
0006049651.tif 000004
一般式（２）中、Ａｒ11およびＡｒ12は、それぞれ独立に破線で囲まれたベンゼン環を含む芳香族環を表し、
Ａｒ3およびＡｒ4は、それぞれ独立に芳香族環を表し、
Ａｒ3とＡｒ4は、互いに連結して縮合環を形成していてもよく、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ1〜Ｌ4は、それぞれ独立に、単結合、アルキレン基、アルケニレン基、または、アルキニレン基を表し、Ｌ1〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ1〜Ｘ4は、それぞれ独立に、単結合、フェニレン基またはナフチレン基を表し、
Ｙ1〜Ｙ4は、それぞれ独立に、水素原子または重合性基を表し、Ｙ1〜Ｙ4の２つ以上は、重合性基を表す。
＜４＞  一般式（１）で表される化合物が、下記一般式（３Ａ）または（３Ｂ）で表される化合物である、＜１＞に記載の硬化性組成物；
【化４】
0006049651.tif 000005
一般式（３Ａ）および（３Ｂ）中、Ａｒ11およびＡｒ12は、それぞれ独立に破線で囲まれたベンゼン環を含む芳香族環を表し、
Ａｒ3およびＡｒ4は、それぞれ独立に芳香族環を表し、
Ａｒ3とＡｒ4は、互いに連結して縮合環を形成していてもよく、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ2〜Ｌ4は、それぞれ独立に、単結合、アルキレン基、アルケニレン基、または、アルキニレン基を表し、Ｌ2〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ11およびＸ13は、それぞれ独立に、単結合、フェニレン基またはナフチレン基を表し、Ｘ11およびＸ13の少なくとも一つはフェニレン基またはナフチレン基であり、
Ｙ2〜Ｙ4は、それぞれ独立に、重合性基を表す。
＜５＞  一般式（３Ａ）または一般式（３Ｂ）において、Ａｒ3およびＡｒ4の少なくとも一つが、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環である、＜４＞に記載の硬化性組成物。
＜６＞  一般式（３Ａ）または一般式（３Ｂ）において、Ａｒ3およびＡｒ4の少なくとも一つが、ベンゾチアゾール環、ベンゾチアゾール環を含む芳香族環、または、ベンゾチアゾイル基を置換基として有する芳香族環である、＜４＞または＜５＞に記載の硬化性組成物。
＜７＞  一般式（１）で表される化合物が、下記一般式（４）で表される化合物である、＜１＞に記載の硬化性組成物；
【化５】
0006049651.tif 000006
一般式（４）中、Ａｒ11およびＡｒ12は、それぞれ独立に破線で囲まれたベンゼン環を含む芳香族環を表し、
Ａｒ3およびＡｒ4は、それぞれ独立に芳香族環を表し、
Ａｒ3とＡｒ4は、互いに連結して縮合環を形成していてもよく、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ1〜Ｌ4は、それぞれ独立に、単結合、アルキレン基、アルケニレン基、または、アルキニレン基を表し、Ｌ1〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ12およびＸ14は、それぞれ独立に、単結合、フェニレン基またはナフチレン基を表し、
Ｙ1〜Ｙ4は、それぞれ独立に、水素原子または重合性基を表し、
Ｙ1〜Ｙ4の２つ以上は、重合性基を表す。
＜８＞  一般式（１）で表される化合物が、下記一般式（５）で表される化合物である、＜１＞に記載の硬化性組成物；
【化６】
0006049651.tif 000007
一般式（５）中、Ａｒ11およびＡｒ12は、それぞれ独立に破線で囲まれたベンゼン環を含む芳香族環を表し、
Ａｒ3およびＡｒ4は、それぞれ独立に芳香族環を表し、Ａｒ3とＡｒ4は、互いに連結して縮合環を形成していてもよく、Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ3およびＬ4は、それぞれ独立に、単結合、アルキレン基、アルケニレン基、または、アルキニレン基を表し、Ｌ3またはＬ4が、アルキレン基、アルケニレン基、もしくは、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ12およびＸ14は、それぞれ独立に、単結合、フェニレン基またはナフチレン基を表し、
Ｙ3およびＹ4は、それぞれ独立に重合性基を表す。
＜９＞  一般式（５）において、Ａｒ3およびＡｒ4の少なくとも一つが、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環である、＜８＞に記載の硬化性組成物。
＜１０＞  一般式（５）において、Ａｒ3およびＡｒ4の少なくとも一つが、ベンゾチアゾール環、ベンゾチアゾール環を含む芳香族環、または、ベンゾチアゾイル基を置換基として有する芳香族環である、＜８＞または＜９＞に記載の硬化性組成物。
＜１１＞  一般式（５）において、Ａｒ3がベンゾチアゾール環、ベンゾチアゾール環を含む芳香族環、または、ベンゾチアゾイル基を置換基として有する芳香族環であり、かつ、Ｘ12がフェニレン基もしくはナフチレン基である、および／または、Ａｒ4がベンゾチアゾール環、ベンゾチアゾール環を含む芳香族環、または、ベンゾチアゾイル基を置換基として有する芳香族環であり、かつ、Ｘ14がフェニレン基もしくはナフチレン基である、＜８＞〜＜１０＞のいずれかに記載の硬化性組成物。
＜１２＞  熱ラジカル重合開始剤および光ラジカル重合開始剤を含有する＜１＞〜＜１１＞のいずれかに記載の硬化性組成物。
＜１３＞  さらに単官能（メタ）アクリレートモノマーを、一般式（１）で表される化合物に対して１０〜２００質量％の割合で含有する＜１＞〜＜１２＞のいずれかに記載の硬化性組成物。
＜１４＞  コーティング組成物用である、＜１＞〜＜１３＞のいずれかに記載の硬化性組成物。
＜１５＞  ＜１＞〜＜１３＞のいずれかに記載の硬化性組成物を用いた光学部品。
＜１６＞  下記一般式（１１）で表される化合物；
【化７】
0006049651.tif 000008
一般式（１１）中、Ａｒ1〜Ａｒ4は、それぞれ独立に１〜３環の芳香族環を表し、
Ａｒ1およびＡｒ2は、フェニル基またはナフチル基を置換基として有していてもよく、
Ａｒ1とＡｒ2、または、Ａｒ3とＡｒ4は、互いに連結して５員環または６員環を含む縮合環を形成していてもよく、
Ａｒ1〜Ａｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ1〜Ｘ4は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
＜１７＞  一般式（１１）で表される化合物が、一般式（１２）で表される化合物である、＜１６＞に記載の化合物；
【化８】
0006049651.tif 000009
一般式（１２）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ1〜Ｘ4は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
＜１８＞  一般式（１１）で表される化合物が、下記一般式（１３Ａ）または（１３Ｂ）で表される化合物である、＜１６＞に記載の化合物；
【化９】
0006049651.tif 000010
一般式（１３Ａ）および（１３Ｂ）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ2〜Ｌ4は、それぞれ独立に、炭素数１〜２０のアルキレン基を表し、Ｌ2〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ11およびＸ13は、それぞれ独立に、単結合、フェニレン基またはナフチレン基を表し、Ｘ11およびＸ13の少なくとも一つはフェニレン基またはナフチレン基であり、
Ｙ2〜Ｙ4は、それぞれ独立に、エチレン性不飽和結合を有する重合性基を表す。
＜１９＞  一般式（１３Ａ）または一般式（１３Ｂ）において、Ａｒ3およびＡｒ4の少なくとも一つが、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環である、＜１８＞に記載の化合物。
＜２０＞  一般式（１３Ａ）または一般式（１３Ｂ）において、Ａｒ3およびＡｒ4の少なくとも一つが、ベンゾチアゾール環、ベンゾチアゾール環を含む３環式芳香族環、または、ベンゾチアゾイル基を置換基として有するベンゼン環もしくはナフタレン環である、＜１８＞または＜１９＞に記載の化合物。
＜２１＞  一般式（１１）で表される化合物が、下記一般式（１４）で表される化合物である、＜１６＞に記載の化合物；
【化１０】
0006049651.tif 000011
一般式（１４）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ12およびＸ14は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
＜２２＞  一般式（１１）で表される化合物が、下記一般式（１５）で表される化合物である、＜１６＞に記載の化合物；
【化１１】
0006049651.tif 000012
一般式（１５）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ3およびＬ4は、それぞれ独立に、それぞれ独立に、炭素数１〜２０のアルキレン基を表し、Ｌ3またはＬ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ12およびＸ14は、それぞれ独立に、単結合、フェニレン基またはナフチレン基を表し、
Ｙ3およびＹ4は、それぞれ独立にエチレン性不飽和結合を有する重合性基を表す。
＜２３＞  一般式（１５）において、Ａｒ3およびＡｒ4の少なくとも一つが、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環である、＜２２＞に記載の化合物。
＜２４＞  一般式（１５）において、Ａｒ3およびＡｒ4の少なくとも一つが、ベンゾチアゾール環、ベンゾチアゾール環を含む３環式芳香族環、または、ベンゾチアゾイル基を置換基として有するベンゼン環もしくはナフタレン環である、＜２２＞または＜２３＞に記載の化合物。
＜２５＞  一般式（１５）において、Ａｒ3がベンゾチアゾール環、ベンゾチアゾール環を含む３環式芳香族環、または、ベンゾチアゾイル基を置換基として有するベンゼン環もしくはナフタレン環であり、かつ、Ｘ12がフェニレン基もしくはナフチレン基である、および／または、Ａｒ4がベンゾチアゾール環、ベンゾチアゾール環を含む３環式芳香族環、または、ベンゾチアゾイル基を置換基として有するベンゼン環もしくはナフタレン環であり、かつ、Ｘ14がフェニレン基もしくはナフチレン基である、＜２２＞〜＜２４＞のいずれかに記載の化合物。
【発明の効果】
【００１２】
本発明によれば、高い屈折率を維持しつつ、溶媒溶解性に優れる硬化性組成物の提供が可能となった。また、かかる硬化性組成物を用いた光学部品、および、高い屈折率を維持しつつ、溶媒溶解性に優れる化合物の提供が可能となった。
【発明を実施するための形態】
【００１３】
以下において、本発明について詳細に説明する。以下に記載する構成要件の説明は、代表的な実施形態や具体例に基づいてなされることがあるが、本発明はそのような実施形態に限定されるものではない。
【００１４】
本明細書において「〜」を用いて表される数値範囲は「〜」前後に記載される数値を下限値および上限値として含む範囲を意味する。
【００１５】
本発明において、「（メタ）アクリレート」とは、「アクリレート」及び「メタクリレート」を意味するものとする。また、「（メタ）アクリロイル」とは、「アクリロイル」及び「メタクリロイル」を意味するものとする。
【００１６】
本明細書における基（原子団）の表記において、置換および無置換を記していない表記は、置換基を有さないものと共に置換基を有するものをも包含するものである。例えば、「アルキル基」とは、置換基を有さないアルキル基（無置換アルキル基）のみならず、置換基を有するアルキル基（置換アルキル基）をも包含するものである。
【００１７】
本発明においては、各一般式の説明において特に区別されずに用いられている場合における水素原子は同位体（重水素原子等）も含んでいることを表す。さらに、置換基を構成する原子は、その同位体も含んでいることを表す。
【００１８】
＜硬化性組成物＞
本発明の硬化性組成物は、一般式（１）で表される化合物と、熱ラジカル重合開始剤および光ラジカル重合開始剤から選ばれる少なくとも１種と、を含有することを特徴とする。
このような構成により、本発明の硬化性組成物は、溶媒溶解性が良好で、屈折率の高い硬化物を製造することができる。このような効果が得られる理由は、詳細は定かではないが、４つのアリール基を４級炭素で連結した構造にすることで、芳香族環密度が高まり、結晶性が低下して、溶媒溶解性が向上したものと考えられる。そして、アリール基として、ベンゾチアゾール構造やベンゾオキサゾール構造を導入したことにより、屈折率が向上したものと考えられる。
【００１９】
＜＜一般式（１）で表される化合物＞＞
まず、一般式（１）で表される化合物について説明する。
【００２０】
【化１２】
0006049651.tif 000013
一般式（１）中、Ａｒ1〜Ａｒ4は、それぞれ独立に芳香族環を表し、
Ａｒ1とＡｒ2、Ａｒ3とＡｒ4、Ａｒ2とＡｒ3、および、Ａｒ1とＡｒ4は、それぞれ、互いに連結して縮合環を形成していてもよく、
Ａｒ1〜Ａｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を含む基を置換基として有する芳香族環であり、
Ｌ1〜Ｌ4は、それぞれ独立に、単結合、アルキレン基、アルケニレン基、または、アルキニレン基を表し、Ｌ1〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ1〜Ｘ4は、それぞれ独立に、単結合、フェニレン基またはナフチレン基を表し、
Ｙ1〜Ｙ4は、それぞれ独立に、水素原子または重合性基を表し、Ｙ1〜Ｙ4の２つ以上は、重合性基を表す。
【００２１】
一般式（１）のＡｒ1〜Ａｒ4は、それぞれ独立に芳香族環を表す。
芳香族環としては、１〜３環の芳香族環が好ましい。具体例としては、ベンゼン環、ナフタレン環、ベンゼン環と１〜２環の複素芳香族環とが縮合した縮合環などが挙げられる。複素芳香族環を構成するヘテロ原子としては、窒素原子、酸素原子、硫黄原子を挙げることができる。複素芳香族環を構成する環は、５員環または６員環が好ましく、５員環がより好ましい。ベンゼン環と複素芳香族環とが縮合した縮合環としては、ベンゾチアゾール環、ベンゾオキサゾール環、インドール環、インダゾール環、ベンゾチオフェン環、ベンゾフラン環、イソベンゾフラン環、ベンゾイミダゾール環、ベンゾイソオキサゾール環、ベンゾイソキサゾール環、キノリン環、イソキノリン環、フタラジン環などが挙げられる。
Ａｒ1〜Ａｒ4が表す芳香族環は、置換基を有していてもよく、置換基としては、アルキル基、アルコキシ基、アリール基、ヘテロアリール基などが挙げられる。
アルキル基としては、炭素数１〜３０のアルキル基が好ましく、炭素数１〜２０のアルキル基がより好ましく、炭素数１〜１０のアルキル基が特に好ましく、炭素数１〜５のアルキル基が最も好ましい。アルキル基は、直鎖、分岐、環状のいずれもよい。
アルコキシ基としては、炭素数１〜３０のアルコキシ基が好ましく、炭素数１〜２０のアルコキシ基がより好ましく、炭素数１〜１０のアルコキシ基が特に好ましく、炭素数１〜５のアルコキシ基が最も好ましい。アルコキシ基は、直鎖、分岐、環状のいずれもよい。
アリール基は、炭素数５〜３０のアリール基が好ましく、炭素数５〜２０のアリール基がより好ましく、炭素数５〜１４のアリール基が特に好ましい。
ヘテロアリール基は、単環であっても多環であってもよい。ヘテロアリール基を構成するヘテロ原子の数は１〜３が好ましい。ヘテロアリール基を構成するヘテロ原子は、窒素原子、酸素原子または硫黄原子が好ましい。ヘテロアリール基の炭素数は３〜３０が好ましく、３〜１８がより好ましく、３〜１２がより好ましい。ヘテロアリール基の具体例としては、ベンゾチアゾイル基、ベンゾオキサゾイル基、イミダゾイル基、ピリジル基などが挙げられる。
置換基がベンゾチアゾイル基、または、ベンゾオキサゾイル基である場合は、Ａｒ1〜Ａｒ4が表す芳香族環は、ベンゼン環またはナフタレン環であることが好ましい。
【００２２】
Ａｒ1とＡｒ2、Ａｒ3とＡｒ4、Ａｒ2とＡｒ3、および、Ａｒ1とＡｒ4は、それぞれ、互いに連結して縮合環を形成していてもよく、Ａｒ1とＡｒ2およびＡｒ3とＡｒ4の一方が結合していることが好ましく、Ａｒ1とＡｒ2が結合していることがさらに好ましい。これらが連結して形成する縮合環としては、特に限定はない。例えば、脂環（非芳香性の炭化水素環）、芳香環、複素環、ラクトン環などを挙げることができ、５員環または６員環を含む縮合環であることが好ましい。なかでも、Ａｒ1とＡｒ2が連結して、フルオレン環を部分構造として有する縮合環を構成していることが好ましい。また、Ａｒ3とＡｒ4、Ａｒ2とＡｒ3、および、Ａｒ1とＡｒ4は、縮合環を形成していない方が好ましい。
【００２３】
Ａｒ1〜Ａｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を含む基を置換基として有する芳香族環である。Ａｒ1〜Ａｒ4の少なくとも一つは、ベンゾチアゾール環、ベンゾチアゾール環を含む芳香族環、または、ベンゾチアゾイル基を置換基として有する芳香族環であることが好ましい。Ａｒ3およびＡｒ4の少なくとも一つは、ベンゾチアゾール環、ベンゾチアゾール環を含む芳香族環、または、ベンゾチアゾイル基を置換基として有する芳香族環であることが特に好ましい。
また、ベンゾチアゾール環もしくはベンゾオキサゾール環を含む芳香族環は、３環式芳香族環であることが好ましい。
ベンゾチアゾイル基もしくはベンゾオキサゾイル基を含む基を置換基として有する芳香族環は、置換基がベンゾチアゾイル基もしくはベンゾオキサゾイル基である芳香族環が好ましいが、上述した置換基の一部の水素原子が、ベンゾチアゾイル基もしくはベンゾオキサゾイル基で置換された置換基を有する芳香族環であってもよい。
【００２４】
Ｌ1〜Ｌ4は、それぞれ独立に、単結合、アルキレン基、アルケニレン基、または、アルキニレン基を表し、Ｌ1〜Ｌ4が、アルキレン基、アルケニレン基、または、アルキニレン基の場合は、これらの連結鎖中に、−Ｏ−、−Ｓ−、−ＣＯ−、ならびに−ＮＲ−（Ｒは水素原子またはアルキル基を表し、水素原子または炭素数１〜２０のアルキル基が好ましく、水素原子が特に好ましい）から選ばれる１種以上を有する基から選ばれる２価の連結基を含んでもよい。
なお、アルキレン基、アルケニレン基、または、アルキニレン基の連結鎖中に、上述した２価の連結基を含む基とは、２以上のアルキレン基、アルケニレン基、または、アルキニレン基が、上述した２価の連結基を介して構成された基のことを意味する。
アルキレン基の炭素数は、１〜２０が好ましく、１〜１２が特に好ましい。また、アルキレン基の連結鎖中に上述した２価の連結基を含む場合は、アルキレン基の総炭素数は、１〜１２が好ましく、１〜１０が特に好ましい。
アルケニレン基の炭素数は、１〜２０が好ましく、１〜１２が特に好ましい。またアルケニレン基の連結鎖中に上述した２価の連結基を含む場合は、アルケニレン基の総炭素数は、１〜１２が好ましく、１〜１０が特に好ましい。
アルキニレン基の炭素数は、１〜２０が好ましく、１〜１２が特に好ましい。またアルキニレン基の連結鎖中に上述した２価の連結基を含む場合は、アルキニレン基の総炭素数は、１〜１２が好ましく、１〜１０が特に好ましい。
Ｌ1〜Ｌ4が表す基としては、アルキレン基、または、アルキレン基の連結鎖中に、上述した２価の連結基を含む基が好ましい。
【００２５】
Ｙ1〜Ｙ4は、それぞれ独立に、水素原子、アリール基または重合性基を表し、Ｙ1〜Ｙ4の２つ以上は、重合性基を表す。Ｙ1〜Ｙ4の２〜３つが重合性基を表すことが好ましく、Ｙ1〜Ｙ4の２つが重合性基を表すことが特に好ましい。
Ｙ1〜Ｙ4が重合性基を表す場合の好ましい態様としては、Ｙ2とＹ3が重合性基である組み合わせ、または、Ｙ3とＹ4が重合性基である組み合わせであり、Ｙ3とＹ4が重合性基である組み合わせが特に好ましい。これによれば、溶媒溶解性をより向上できる。
重合性基としては、光照射または加熱処理で硬化反応を起こす基であれば特に限定はされない。例えば、エポキシ基、オキセタニル基、−ＮＨ−ＣＨ2−Ｏ−Ｒ（Ｒは水素原子または炭素数１〜２０のアルキル基）で表される基、エチレン性不飽和結合を有する重合性基、ブロックイソシアネート基、アルコキシメチル基、メチロール基、アミノ基などが挙げられる。エチレン性不飽和結合を有する重合性基としては、ビニル基、アリル基、メタリル基、メタクリロイル基、アクリロイル基、アリルオキシカルボニル基、メタリルオキシカルボニル基などが挙げられる。
重合性基としては、エチレン性不飽和結合を有する重合性基が好ましく、ビニル基、アリル基、アクリロイル基、メタクリロイル基がさらに好ましく、アクリロイル基、メタクリロイル基が特に好ましい。
【００２６】
Ｘ1〜Ｘ4は、それぞれ独立に、単結合、フェニレン基またはナフチレン基を表す。Ｘ1〜Ｘ4から選ばれる少なくとも一つは、フェニレン基またはナフチレン基であることが好ましい。なかでも、Ｘ1とＸ3が単結合であること、又は、Ｘ2とＸ4が単結合であることが好ましい。特に、Ｘ1とＸ3が単結合でありＸ2とＸ4がフェニレン基若しくはナフチレン基であること、並びに、Ｘ1とＸ3がフェニレン基若しくはナフチレン基でありＸ2とＸ4が単結合であることが好ましい。
【００２７】
一般式（１）で表される化合物は、下記一般式（２）で表される化合物であることが好ましい。
【００２８】
【化１３】
0006049651.tif 000014
一般式（２）中、Ａｒ11およびＡｒ12は、それぞれ独立に破線で囲まれたベンゼン環を含む芳香族環を表し、
Ａｒ3およびＡｒ4は、それぞれ独立に芳香族環を表し、
Ａｒ3とＡｒ4は、互いに連結して縮合環を形成していてもよく、Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ1〜Ｌ4は、それぞれ独立に、単結合、アルキレン基、アルケニレン基、または、アルキニレン基を表し、Ｌ1〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ1〜Ｘ4は、それぞれ独立に、単結合、フェニレン基またはナフチレン基を表し、
Ｙ1〜Ｙ4は、それぞれ独立に、水素原子または重合性基を表し、Ｙ1〜Ｙ4の２つ以上は、重合性基を表す。
【００２９】
一般式（２）におけるＡｒ11、Ａｒ12、Ａｒ3およびＡｒ4は、一般式（１）におけるＡｒ1〜Ａｒ4と同義であり、好ましい範囲も同様である。Ａｒ3とＡｒ4は、互いに連結して縮合環を形成していてもよいが、縮合環を形成していないことが好ましい。
一般式（２）におけるＬ1〜Ｌ4は、一般式（１）におけるＬ1〜Ｌ4と同義であり、好ましい範囲も同様である。
一般式（２）におけるＹ1〜Ｙ4は、一般式（１）におけるＹ1〜Ｙ4と同義であり、好ましい範囲も同様である。
【００３０】
一般式（１）で表される化合物は、下記一般式（３Ａ）または下記一般式（３Ｂ）で表される化合物であることが好ましい。
【００３１】
【化１４】
0006049651.tif 000015
一般式（３Ａ）および（３Ｂ）中、Ａｒ11およびＡｒ12は、それぞれ独立に破線で囲まれたベンゼン環を含む芳香族環を表し、
Ａｒ3およびＡｒ4は、それぞれ独立に芳香族環を表し、
Ａｒ3とＡｒ4は、互いに連結して縮合環を形成していてもよく、Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ2〜Ｌ4は、それぞれ独立に、単結合、アルキレン基、アルケニレン基、または、アルキニレン基を表し、Ｌ2〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ11およびＸ13は、それぞれ独立に、単結合、フェニレン基またはナフチレン基を表し、Ｘ11およびＸ13の少なくとも一つはフェニレン基またはナフチレン基であり、
Ｙ2〜Ｙ4は、それぞれ独立に、重合性基を表す。
【００３２】
一般式（３Ａ）および一般式（３Ｂ）におけるＡｒ11、Ａｒ12、Ａｒ3およびＡｒ4は、一般式（１）におけるＡｒ1〜Ａｒ4と同義であり、好ましい範囲も同様である。Ａｒ3とＡｒ4は、互いに連結して縮合環を形成していてもよいが、縮合環を形成していないことが好ましい。
一般式（３Ａ）または一般式（３Ｂ）において、好ましくは、Ａｒ3およびＡｒ4の少なくとも一つが、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環である。より好ましくは、Ａｒ3およびＡｒ4の少なくとも一つが、ベンゾチアゾール環、ベンゾチアゾール環を含む芳香族環、または、ベンゾチアゾイル基を置換基として有する芳香族環である。
一般式（３Ａ）または一般式（３Ｂ）において、Ａｒ11およびＡｒ12は、ベンゼン環またはナフタレン環であることが好ましい。
この態様によれば、高い屈折率を維持しつつ、溶媒溶解性に優れた硬化性組成物とすることができる。
【００３３】
一般式（３Ａ）および一般式（３Ｂ）におけるＬ2〜Ｌ4は、一般式（１）におけるＬ2〜Ｌ4と同義であり、好ましい範囲も同様である。
一般式（３Ａ）および一般式（３Ｂ）におけるＹ2〜Ｙ4は、一般式（１）におけるＹ2〜Ｙ4と同義であり、好ましい範囲も同様である。
【００３４】
一般式（１）で表される化合物は、下記一般式（４）で表される化合物であることが好ましい。
【００３５】
【化１５】
0006049651.tif 000016
一般式（４）中、Ａｒ11およびＡｒ12は、それぞれ独立に破線で囲まれたベンゼン環を含む芳香族環を表し、
Ａｒ3およびＡｒ4は、それぞれ独立に芳香族環を表し、
Ａｒ3とＡｒ4は、互いに連結して縮合環を形成していてもよく、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ1〜Ｌ4は、それぞれ独立に、単結合、アルキレン基、アルケニレン基、または、アルキニレン基を表し、Ｌ1〜Ｌ4が、アルキレン基、アルケニレン基、または、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ12およびＸ14は、それぞれ独立に、単結合、フェニレン基またはナフチレン基を表し、
Ｙ1〜Ｙ4は、それぞれ独立に、水素原子または重合性基を表し、Ｙ1〜Ｙ4の２つ以上は、重合性基を表す。
【００３６】
一般式（４）におけるＡｒ11、Ａｒ12、Ａｒ3およびＡｒ4は、一般式（１）におけるＡｒ1、〜Ａｒ4と同義であり、好ましい範囲も同様である。Ａｒ3とＡｒ4は、互いに連結して縮合環を形成していてもよいが、縮合環を形成していないことが好ましい。
一般式（４）におけるＬ1〜Ｌ4は、一般式（１）におけるＬ1〜Ｌ4と同義であり、好ましい範囲も同様である。
一般式（４）におけるＹ1〜Ｙ4は、一般式（１）におけるＹ1〜Ｙ4と同義であり、好ましい範囲も同様である。
【００３７】
一般式（１）で表される化合物は、下記一般式（５）で表される化合物であることが好ましい。
【００３８】
【化１６】
0006049651.tif 000017
一般式（５）中、Ａｒ11およびＡｒ12は、それぞれ独立に破線で囲まれたベンゼン環を含む芳香族環を表し、
Ａｒ3およびＡｒ4は、それぞれ独立に芳香族環を表し、Ａｒ3とＡｒ4は、互いに連結して縮合環を形成していてもよく、Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環であり、
Ｌ3およびＬ4は、それぞれ独立に、単結合、アルキレン基、アルケニレン基、または、アルキニレン基を表し、Ｌ3またはＬ4が、アルキレン基、アルケニレン基、もしくは、アルキニレン基の場合は、これらの連結鎖中に、−Ｏ−、−Ｓ−、−ＣＯ−、ならびに−ＮＲ−から選ばれる１種以上を有する基から選ばれる２価の連結基を含んでもよく、
Ｒは、水素原子またはアルキル基を表し、
Ｘ12およびＸ14は、それぞれ独立に、単結合、フェニレン基またはナフチレン基を表し、
Ｙ3およびＹ4は、それぞれ独立に重合性基を表す。
【００３９】
一般式（５）におけるＡｒ11、Ａｒ12、Ａｒ3およびＡｒ4は、一般式（１）におけるＡｒ1、〜Ａｒ4と同義であり、好ましい範囲も同様である。Ａｒ3とＡｒ4は、互いに連結して縮合環を形成していてもよいが、縮合環を形成していないことが好ましい。
一般式（５）において、好ましくは、Ａｒ3およびＡｒ4の少なくとも一つが、ベンゾチアゾール環、ベンゾオキサゾール環、ベンゾチアゾール環もしくはベンゾオキサゾール環を含む芳香族環、または、ベンゾチアゾイル基もしくはベンゾオキサゾイル基を置換基として有する芳香族環である。より好ましくは、Ａｒ3およびＡｒ4の少なくとも一つが、ベンゾチアゾール環、ベンゾチアゾール環を含む芳香族環、または、ベンゾチアゾイル基を置換基として有する芳香族環である。特に好ましくは、Ａｒ3がベンゾチアゾール環、ベンゾチアゾール環を含む芳香族環、または、ベンゾチアゾイル基を置換基として有する芳香族環であり、かつ、Ｘ12がフェニレン基もしくはナフチレン基である、および／または、Ａｒ4がベンゾチアゾール環、ベンゾチアゾール環を含む芳香族環、または、ベンゾチアゾイル基を置換基として有する芳香族環であり、かつ、Ｘ14がフェニレン基もしくはナフチレン基である。
一般式（５）において、Ａｒ11およびＡｒ12は、ベンゼン環またはナフタレン環であることが好ましい。
この態様によれば、高い屈折率を維持しつつ、溶媒溶解性に優れた硬化性組成物とすることができる。
【００４０】
一般式（５）におけるＬ3およびＬ4は、一般式（１）におけるＬ3およびＬ4と同義であり、好ましい範囲も同様である。
一般式（５）におけるＹ3およびＹ4は、一般式（１）におけるＹ3およびＹ4と同義であり、好ましい範囲も同様である。
【００４１】
一般式（１）で表される化合物は、下記一般式（１１）で表される化合物であることが好ましい。下記一般式（１１）で表される化合物は、本発明の化合物でもある。
【００４２】
【化１７】
0006049651.tif 000018
一般式（１１）中、Ａｒ1〜Ａｒ4は、それぞれ独立に１〜３環の芳香族環を表し、
Ａｒ1およびＡｒ2は、フェニル基またはナフチル基を置換基として有していてもよく、
Ａｒ1とＡｒ2、または、Ａｒ3とＡｒ4は、互いに連結して５員環または６員環を含む縮合環を形成していてもよく、
Ａｒ1〜Ａｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ1〜Ｘ4は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
【００４３】
一般式（１１）のＡｒ1〜Ａｒ4は、それぞれ独立に１〜３環の芳香族環を表す。
１〜３環の芳香族環としては、ベンゼン環、ナフタレン環、ベンゼン環と１〜２環の複素芳香族環とが縮合した縮合環などが挙げられる。複素芳香族環を構成するヘテロ原子としては、窒素原子、酸素原子、硫黄原子を挙げることができる。複素芳香族環を構成する環は、５員環または６員環が好ましく、５員環がより好ましい。ベンゼン環と複素芳香族環とが縮合した縮合環としては、ベンゾチアゾール環、ベンゾオキサゾール環、インドール環、インダゾール環、ベンゾチオフェン環、ベンゾフラン環、イソベンゾフラン環、ベンゾイミダゾール環、ベンゾイソオキサゾール環、ベンゾイソキサゾール環、キノリン環、イソキノリン環、フタラジン環などが挙げられる。
Ａｒ1およびＡｒ2は、フェニル基またはナフチル基を置換基として有していてもよい。
また、Ａｒ1〜Ａｒ4が表す芳香族環は、ベンゾチアゾイル基またはベンゾオキサゾイル基を置換基として有していてもよい。
Ａｒ1〜Ａｒ4が表す芳香族環が、ベンゾチアゾイル基またはベンゾオキサゾイル基を置換基として有する場合は、Ａｒ1〜Ａｒ4が表す芳香族環は、ベンゼン環またはナフタレン環である。
【００４４】
Ａｒ1とＡｒ2、または、Ａｒ3とＡｒ4は、互いに連結して５員環または６員環を含む縮合環を形成していてもよい。Ａｒ1とＡｒ2が連結して、フルオレン環を部分構造として有する縮合環を構成していることが好ましい。また、Ａｒ3とＡｒ4は縮合環を形成していないことが好ましい。
【００４５】
Ａｒ1〜Ａｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環である。
Ａｒ1〜Ａｒ4の少なくとも一つは、ベンゾチアゾール環、ベンゾチアゾール環を含む３環式芳香族環、または、ベンゾチアゾイル基を置換基として有するベンゼン環もしくはナフタレン環であることが好ましい。
【００４６】
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよい。
なお、アルキレン基の連結鎖中に、上述した２価の連結基を含む基とは、２以上のアルキレン基が、上述した２価の連結基を介して構成された基のことを意味する。
アルキレン基の炭素数は、１〜２０が好ましく、１〜１２が特に好ましい。また、アルキレン基の連結鎖中に上述した２価の連結基を含む場合は、アルキレン基の総炭素数は、１〜１２が好ましく、１〜１０が特に好ましい。
【００４７】
Ｙ1〜Ｙ4は、それぞれ独立に、水素原子またはエチレン性不飽和結合を有する重合性基を表し、Ｙ1〜Ｙ4の２つ以上は、エチレン性不飽和結合を有する重合性基を表す。
エチレン性不飽和結合を有する重合性基としては、ビニル基、アリル基、メタリル基、メタクリロイル基、アクリロイル基、アリルオキシカルボニル基、メタリルオキシカルボニル基などが挙げられる。ビニル基、アリル基、アクリロイル基、メタクリロイル基が好ましく、アクリロイル基、メタクリロイル基が特に好ましい。
【００４８】
一般式（１）で表される化合物は、下記一般式（１２）で表される化合物であることが好ましい。下記一般式（１２）で表される化合物は、本発明の化合物でもある。
【化１８】
0006049651.tif 000019
一般式（１２）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ1〜Ｘ4は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
【００４９】
一般式（１２）におけるＡｒ11、Ａｒ12、Ａｒ3およびＡｒ4は、一般式（１１）におけるＡｒ1〜Ａｒ4と同義であり、好ましい範囲も同様である。
一般式（１２）におけるＬ1〜Ｌ4は、一般式（１１）におけるＬ1〜Ｌ4と同義であり、好ましい範囲も同様である。
一般式（１２）におけるＹ1〜Ｙ4は、一般式（１１）におけるＹ1〜Ｙ4と同義であり、好ましい範囲も同様である。
【００５０】
一般式（１）で表される化合物は、下記一般式（１３Ａ）または下記一般式（１３Ｂ）で表される化合物であることが好ましい。下記一般式（１３Ａ）または下記一般式（１３Ｂ）で表される化合物は、本発明の化合物でもある。
【化１９】
0006049651.tif 000020
一般式（１３Ａ）および（１３Ｂ）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ2〜Ｌ4は、それぞれ独立に、炭素数１〜２０のアルキレン基を表し、Ｌ2〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ11およびＸ13は、それぞれ独立に、単結合、フェニレン基またはナフチレン基を表し、Ｘ11およびＸ13の少なくとも一つはフェニレン基またはナフチレン基であり、
Ｙ2〜Ｙ4は、それぞれ独立に、エチレン性不飽和結合を有する重合性基を表す。
【００５１】
一般式（１３Ａ）および一般式（１３Ｂ）におけるＡｒ11、Ａｒ12、Ａｒ3およびＡｒ4は、一般式（１１）におけるＡｒ1〜Ａｒ4と同義であり、好ましい範囲も同様である。
一般式（１３Ａ）または一般式（１３Ｂ）において、好ましくは、Ａｒ3およびＡｒ4の少なくとも一つが、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環である。より好ましくは、Ａｒ3およびＡｒ4の少なくとも一つが、ベンゾチアゾール環、ベンゾチアゾール環を含む３環式芳香族環、または、ベンゾチアゾイル基を置換基として有するベンゼン環もしくはナフタレン環である。
一般式（１３Ａ）または一般式（１３Ｂ）において、Ａｒ11およびＡｒ12は、ベンゼン環またはナフタレン環であることが好ましい。
この態様によれば、高い屈折率を維持しつつ、溶媒溶解性に優れた硬化性組成物とすることができる。
【００５２】
一般式（１３Ａ）および一般式（１３Ｂ）におけるＬ2〜Ｌ4は、一般式（１１）におけるＬ2〜Ｌ4と同義であり、好ましい範囲も同様である。
一般式（１３Ａ）および一般式（１３Ｂ）におけるＹ2〜Ｙ4は、一般式（１１）におけるＹ2〜Ｙ4と同義であり、好ましい範囲も同様である。
【００５３】
一般式（１）で表される化合物は、下記一般式（１４）で表される化合物であることが好ましい。下記一般式（１４）で表される化合物は、本発明の化合物でもある。
【００５４】
【化２０】
0006049651.tif 000021
一般式（１４）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ1〜Ｌ4は、それぞれ独立に、単結合または炭素数１〜２０のアルキレン基を表し、Ｌ1〜Ｌ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ12およびＸ14は、それぞれ独立に、単結合、フェニレン基またはナフチレン基を表し、
Ｙ1〜Ｙ4は、それぞれ独立に、水素原子またはエチレン性不飽和結合を有する重合性基を表し、
Ｙ1〜Ｙ4の２つ以上は、エチレン性不飽和結合を有する重合性基を表す。
【００５５】
一般式（１４）におけるＡｒ11、Ａｒ12、Ａｒ3およびＡｒ4は、一般式（１１）におけるＡｒ1、〜Ａｒ4と同義であり、好ましい範囲も同様である。
一般式（１４）におけるＬ1〜Ｌ4は、一般式（１１）におけるＬ1〜Ｌ4と同義であり、好ましい範囲も同様である。
一般式（１４）におけるＹ1〜Ｙ4は、一般式（１１）におけるＹ1〜Ｙ4と同義であり、好ましい範囲も同様である。
【００５６】
一般式（１）で表される化合物は、下記一般式（１５）で表される化合物であることが好ましい。
【００５７】
【化２１】
0006049651.tif 000022
一般式（１５）中、Ａｒ11およびＡｒ12は、それぞれ独立に破線で囲まれたベンゼン環を含む１〜３環の芳香族環を表し、
Ａｒ11およびＡｒ12は、フェニル基またはナフチル基を置換基として有していてもよく、
Ａｒ3およびＡｒ4は、それぞれ独立に１〜３環の芳香族環を表し、
Ａｒ11、Ａｒ12、Ａｒ3およびＡｒ4の少なくとも一つは、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環であり、
Ｌ3およびＬ4は、それぞれ独立に、それぞれ独立に、炭素数１〜２０のアルキレン基を表し、Ｌ3またはＬ4が、炭素数２〜２０のアルキレン基の場合は、連結鎖中に、−Ｏ−、−Ｓ−、−ＣＯ−、および−ＮＨ−から選ばれる１種以上を有する基から選ばれる２価の連結基を含んでもよく、
Ｘ12およびＸ14は、それぞれ独立に、単結合、フェニレン基またはナフチレン基を表し、
Ｙ3およびＹ4は、それぞれ独立にエチレン性不飽和結合を有する重合性基を表す。
【００５８】
一般式（１５）におけるＡｒ11、Ａｒ12、Ａｒ3およびＡｒ4は、一般式（１１）におけるＡｒ1、〜Ａｒ4と同義であり、好ましい範囲も同様である。
一般式（１５）において、好ましくは、Ａｒ3およびＡｒ4の少なくとも一つが、ベンゾチアゾール環、ベンゾオキサゾール環、ベンゾチアゾール環もしくはベンゾオキサゾール環を含む３環式芳香族環、または、ベンゾチアゾイル基もしくはベンゾオキサゾイル基を置換基として有するベンゼン環もしくはナフタレン環である。より好ましくは、Ａｒ3およびＡｒ4の少なくとも一つが、ベンゾチアゾール環、ベンゾチアゾール環を含む３環式芳香族環、または、ベンゾチアゾイル基を置換基として有するベンゼン環もしくはナフタレン環である。特に好ましくは、Ａｒ3がベンゾチアゾール環、ベンゾチアゾール環を含む３環式芳香族環、または、ベンゾチアゾイル基を置換基として有するベンゼン環もしくはナフタレン環であり、かつ、Ｘ12がフェニレン基もしくはナフチレン基である、および／または、Ａｒ4がベンゾチアゾール環、ベンゾチアゾール環を含む３環式芳香族環、または、ベンゾチアゾイル基を置換基として有するベンゼン環もしくはナフタレン環であり、かつ、Ｘ14がフェニレン基もしくはナフチレン基である。
一般式（１５）において、Ａｒ11およびＡｒ12は、ベンゼン環またはナフタレン環であることが好ましい。
この態様によれば、高い屈折率を維持しつつ、溶媒溶解性に優れた硬化性組成物とすることができる。
【００５９】
一般式（１５）におけるＬ3およびＬ4は、一般式（１１）におけるＬ3およびＬ4と同義であり、好ましい範囲も同様である。
一般式（１５）におけるＹ3およびＹ4は、一般式（１１）におけるＹ3およびＹ4と同義であり、好ましい範囲も同様である。
【００６０】
以下において、本発明に好ましく用いられる一般式（１）で表される化合物の具体例を列挙するが、本発明は以下の化合物に限定されるものではない。また、以下の具体例に示す化合物は、本発明の化合物でもある。
【００６１】
【化２２】
0006049651.tif 000023
【００６２】
【化２３】
0006049651.tif 000024
【００６３】
【化２４】
0006049651.tif 000025
【００６４】
【化２５】
0006049651.tif 000026
【００６５】
【化２６】
0006049651.tif 000027
【００６６】
【化２７】
0006049651.tif 000028
【００６７】
【化２８】
0006049651.tif 000029
【００６８】
【化２９】
0006049651.tif 000030
【００６９】
【化３０】
0006049651.tif 000031
【００７０】
一般式（１）で表される化合物は、上記化合物（１−９）〜（１−５１）が好ましく、化合物（１−９）〜（１−１１）、（１−１９）〜（１−５１）が更に好ましく、化合物（１−１０）、（１−１９）、（１−２１）〜（１−３０）、（１−４６）〜（１−４８）が特に好ましい。
【００７１】
本発明の硬化性組成物における一般式（１）で表される化合物の含有量は、用途により異なる。例えば、硬化性組成物の全固形分に対して１０〜９９質量％が好ましく、１５〜９９質量％がより好ましい。
【００７２】
＜＜熱ラジカル重合開始剤／光ラジカル重合開始剤＞＞
本発明の硬化性組成物は、熱ラジカル重合開始剤および光ラジカル重合開始剤から選ばれる少なくとも１種を含む。本発明では、熱ラジカル重合開始剤および光ラジカル重合開始剤から選ばれる少なくとも１種を含むことにより、屈折率の高い硬化物を成形性よく、容易に製造することができる。
【００７３】
＜＜＜光ラジカル重合開始剤＞＞＞
光ラジカル重合開始剤としては、特に制限はなく、公知の光ラジカル重合開始剤を用いることができる。例えば、以下の化合物を用いることができる。ビス（２，６−ジメトキシベンゾイル）−２，４，４−トリメチルベンチルフォスフィンオキシド、ビス（２，６−ジメチルベンゾイル）−２，４，４−トリメチルペンチルフォスフィンオキシド、ビス（２，４，６−トリメチルベンゾイル）−２，４，４−トリメチルペンチルフォスフィンオキシド、ビス（２，６−ジクロルベンゾイル）−２，４，４−トリメチルペンチルフォスフィンオキシド、１−フェニル２−ヒドロキシ−２メチルプロパン−１−オン、１−ヒドロキシシクロヘキシルフェニルケトン、１−（４−イソプロピルフェニル）−２ヒドロキシ−２−メチルプロパン−１−オン、１，２−ジフェニルエタンジオン、メチルフェニルグリオキシレート、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、２，２−ジメトキシ−１，２−ジフェニルエタン−１−オン、２−メチル−１−（４−メチルチオフェニル）−２−モルフォリノプロパン−１−オン、２−ベンジル−２−ジメチルアミノ−１−（４−モルフォリノフェニル）−ブタノン−１、２，４，６−トリメチルベンゾイル−ジフェニル−フォスフィンオキサイド、ビス（２，４，６−トリメチルベンゾイル）−フェニルフォスフィンオキサイド。なかでも、本発明では、光ラジカル重合開始剤としてＢＡＳＦ社製、イルガキュア１８４（１−ヒドロキシシクロヘキシルフェニルケトン）、１−［４−（２−ヒドロキシエトキシ）−フェニル］−２−ヒドロキシ−２−メチル−１−プロパン−１−オン、２−メチル−１−（４−メチルチオフェニル）−２−モルフォリノプロパン−１−オン、２，２−ジメトキシ−１，２−ジフェニルエタン−１−オンを好ましく用いることができる。
【００７４】
光ラジカル重合開始剤の含有量は、特に制限はないが、一般式（１）で表される化合物の質量に対して、０．０１〜５質量％が好ましく、０．０５〜１．０質量％がより好ましく、０．０５〜０．５質量％が特に好ましい。
【００７５】
＜＜＜熱ラジカル重合開始剤＞＞＞
熱ラジカル重合開始剤としては、特に制限はなく、公知の熱ラジカル重合開始剤を用いることができる。例えば、以下の化合物を用いることができる。１，１−ジ（ｔ−ヘキシルペルオキシ）シクロヘキサン、１，１−ジ（ｔ−ブチルペルオキシ）シクロヘキサン、２，２−ジ（４，４−ジ−（ｔ−ブチルペルオキシ）シクロヘキシル）プロパン、ｔ−ヘキシルペルオキシイソプロピルモノカーボネート、ｔ−ブチルペルオキシ−３，５，５−トリメチルヘキサノエート、ｔ−ブチルペルオキシラウレート、ジクミルペルオキシド、ジ−ｔ−ブチルペルオキシド、ｔ−ブチルペルオキシ−２−エチルヘキサノエート、ｔ−ヘキシルペルオキシ−２−エチルヘキサノエート、クメンヒドロペルオキシド、ｔ−ブチルヒドロペルオキシド、２，３−ジメチル−２，３−ジフェニルブタン。
【００７６】
本発明では、熱ラジカル重合開始剤としては、分子内にヒドロペルオキシド基を有するヒドロペルオキシド系熱ラジカル重合開始剤が好ましく、更には、分子内にヒドロペルオキシド基を有するヒドロペルオキシド系熱ラジカル重合開始剤、および分子内にヒドロペルオキシド基を有さない非ヒドロペルオキシド系熱ラジカル重合開始剤を少なくとも１種ずつ用いることがより好ましい。
【００７７】
また、本発明では、熱ラジカル重合開始剤としては、非ヒドロペルオキシド系熱ラジカル重合開始剤として日本油脂株式会社製、パーブチルＯ（ｔ−ブチルペルオキシ−２−エチルヘキサノエート）およびヒドロペルオキシド系熱ラジカル重合開始剤として日本油脂株式会社製、パークミル  Ｈ（クメンヒドロペルオキシド）を好ましく用いることができる。
【００７８】
熱ラジカル重合開始剤として、分子内にヒドロペルオキシド基を有するヒドロペルオキシド系熱ラジカル重合開始剤を用いることが好ましい理由として、ヒドロペルオキシド系熱ラジカル重合開始剤が非共役ビニリデン基含有化合物モノマーの重合中の連鎖移動を促進する効果があり、３次元構造のコントロール性がより向上し、半硬化物の変形性を付与することができるためである。また、ヒドロペルオキシド系熱ラジカル重合開始剤は、熱ラジカル重合開始する温度が一般に高いため、熱重合開始温度の低い非ヒドロペルオキシド系熱ラジカル重合開始剤を併用することがより好ましい。
【００７９】
熱ラジカル重合開始剤の含有量は、特に制限はないが、一般式（１）で表される化合物の質量に対して、０．０１〜５．０質量％が好ましく、０．１〜４．０質量％がより好ましく、０．３〜３．０質量％が特に好ましい。
【００８０】
＜＜＜単官能（メタ）アクリレートモノマー＞＞＞
本発明の硬化性組成物は、一般式（１）の化合物以外のモノマーとして、単官能（メタ）アクリレートモノマーを含んでもよい。
【００８１】
単官能（メタ）アクリレートモノマーとしては、例えば以下の化合物を用いることができる。１−アダマンチル（メタ）アクリレートなどのアダマンチル（メタ）アクリレート類、イソボロニル（メタ）アクリレートなどのノルボルニル（メタ）アクリレート類、トリシクロ［５，２，１，０2,6］デカ−８−イルアクリレートなどのトリシクロデカン（メタ）アクリレート類、２−エチル−２−ブチルプロパンジオール（メタ）アクリレート、２−エチルヘキシル（メタ）アクリレート、２−エチルヘキシルカルビトール（メタ）アクリレート、２−ヒドロキシブチル（メタ）アクリレート、２−ヒドロキシエチル（メタ）アクリレート、２−ヒドロキシプロピル（メタ）アクリレート、２−メトキシエチル（メタ）アクリレート、３−メトキシブチル（メタ）アクリレート、４−ヒドロキシブチル（メタ）アクリレート、ベンジル（メタ）アクリレート、１−または２−ナフチル（メタ）アクリレート、ブタンジオールモノ（メタ）アクリレート、ブトキシエチル（メタ）アクリレート、ブチル（メタ）アクリレート、セチル（メタ）アクリレート、ＥＯ変性クレゾール（メタ）アクリレート、ジプロピレングリコール（メタ）アクリレート、エトキシ化フェニル（メタ）アクリレート、エチル（メタ）アクリレート、イソアミル（メタ）アクリレート、イソブチル（メタ）アクリレート、イソオクチル（メタ）アクリレート、シクロヘキシル（メタ）アクリレート、ジシクロヘンタニル（メタ）アクリレート、ジシクロペンタニルオキシエチル（メタ）アクリレート、イソミリスチル（メタ）アクリレート、ラウリル（メタ）アクリレート、メトキシジプロピレングリコール（メタ）アクリレート、メトキシトリプロピレングリコール（メタ）アクリレート、メトキシポリエチレングリコール（メタ）アクリレート、メトキシトリエチレングリコール（メタ）アクリレート、メチル（メタ）アクリレート、ネオペンチルグリコールベンゾエート（メタ）アクリレート、ノニルフェノキシポリエチレングリコール（メタ）アクリレート、ノニルフェノキシポリプロピレングリコール（メタ）アクリレート、オクチル（メタ）アクリレート、パラクミルフェノキシエチレングリコール（メタ）アクリレート、ＥＣＨ変性フェノキシ（メタ）アクリレート、フェノキシエチル（メタ）アクリレート、フェノキシジエチレングリコール（メタ）アクリレート、フェノキシヘキサエチレングリコール（メタ）アクリレート、フェノキシテトラエチレングリコール（メタ）アクリレート、ステアリル（メタ）アクリレート、ＥＯ変性コハク酸（メタ）アクリレート、ｔｅｒｔ−ブチル（メタ）アクリレート、トリブロモフェニル（メタ）アクリレート、ＥＯ変性トリブロモフェニル（メタ）アクリレート、トリドデシル（メタ）アクリレート。
【００８２】
本発明の硬化性組成物は、単官能（メタ）アクリレートモノマーの中でも、芳香環を有する単官能（メタ）アクリレートモノマーを含むことが好ましい。
芳香環を有する単官能（メタ）アクリレートモノマーとしては、例えば以下の化合物を用いることが好ましい。ベンジル（メタ）アクリレート、１−または２−ナフチル（メタ）アクリレート、ＥＯクレゾール（メタ）アクリレート、エトキシ化フェニル（メタ）アクリレート、ノニルフェノキシポリエチレングリコール（メタ）アクリレート、ノニルフェノキシポリプロピレングリコール（メタ）アクリレート、パラクミルフェノキシエチレングリコール（メタ）アクリレート、ＥＣＨ変性フェノキシ（メタ）アクリレート、フェノキシエチル（メタ）アクリレート、フェノキシジエチレングリコール（メタ）アクリレート、フェノキシヘキサエチレングリコール（メタ）アクリレート、フェノキシテトラエチレングリコール（メタ）アクリレート、トリブロモフェニル（メタ）アクリレート、ＥＯ変性トリブロモフェニル（メタ）アクリレート、Ｏ−フェニルフェノール（メタ）アクリレート、Ｏ−フェニルフェノールＥＯ変性（メタ）アクリレート。
その中でもベンジル（メタ）アクリレート、フェノキシエチル（メタ）アクリレート、Ｏ−フェニルフェノール（メタ）アクリレート、Ｏ−フェニルフェノールＥＯ変性（メタ）アクリレートがより好ましく、ベンジル（メタ）アクリレートおよびフェノキシエチル（メタ）アクリレートが特に好ましく、ベンジルアクリレートおよびフェノキシエチルアクリレートがより特に好ましい。
【００８３】
本発明の硬化性組成物は、単官能（メタ）アクリレートモノマーを含有しなくてもよいが、光学部品の形成に用いる場合は、単官能（メタ）アクリレートモノマーを含有することが好ましい。
単官能（メタ）アクリレートモノマーは、本発明の組成物に含まれる場合、一般式（１）で表される化合物の質量に対して１０〜２００質量％が好ましく、２０〜１６０質量％がより好ましい。
【００８４】
＜＜＜＜非共役ビニリデン基含有化合物＞＞＞＞
本発明の硬化性組成物は、非共役ビニリデン基含有化合物を含有してもよい。本発明において、非共役ビニリデン基含有化合物は、硬化性組成物が硬化する際の硬化速度を調整することができ、硬化物の厚みをより均一にすることができる。これにより、硬化物の耐熱性および良品率を高めることができる。
非共役ビニリデン基含有化合物としては、特開２０１２−１０７１９１号公報の段落番号００１６〜００３４に記載の化合物を用いることができる。本明細書には、この内容が組み込まれることとする。
【００８５】
本発明の硬化性組成物において、非共役ビニリデン基含有化合物は含有しなくてもよいが、非共役ビニリデン基含有化合物を含有する場合は、硬化性組成物の全固形分に対して０．５〜３０質量％が好ましく、１〜２５質量％がより好ましく、２〜２０質量％が特に好ましい。
【００８６】
＜＜＜重合性基を側鎖に有する重合体＞＞＞
本発明の硬化性組成物は、重合性基を側鎖に有する重合体を更に含有してもよい。これによれば、硬化性組成物の粘度を調整できる。重合性基を側鎖に有する重合体は、１種類の単量体を単独重合させた重合体であっても、２種類以上の単量体を共重合した共重合体であってもよい。共重合体の場合は少なくとも一方の単量体が重合性基を側鎖に有していればよい。
以下において、重合性基を側鎖に有する重合体の具体例を列挙する。なお、Ｒａ、Ｒｂは、それぞれ独立に、水素またはアルキル基を表す。
【００８７】
【化３１】
0006049651.tif 000032
【００８８】
重合性基を側鎖に有する重合体の分子量は、１０００〜１０００００００であることが好ましく、５０００〜３０００００であることがより好ましく、１００００〜２０００００であることが特に好ましい。
【００８９】
重合性基を側鎖に有する重合体のガラス転移温度（以下、Ｔｇとも言う）は、５０〜４００℃であることが好ましく、７０〜３５０℃であることがより好ましく、１００〜３００℃であることが特に好ましい。
【００９０】
本発明の硬化性組成物において、重合性基を側鎖に有する重合体は含有しなくてもよいが、重合性基を側鎖に有する重合体を含有する場合は、硬化性組成物の全固形分に対して１〜９０質量％が好ましく、２〜８０質量％がより好ましく、５〜６０質量％が特に好ましい。
【００９１】
＜＜＜溶剤＞＞＞
本発明の硬化性組成物は、溶剤を含有してもよい。溶剤は、上述した一般式（１）で表わされる化合物など、硬化性組成物の各成分との相溶性を損なわなければ特に限定されず、１種でも複数種でも任意に選択して用いることができる。
溶剤の具体例としては、トルエン、ｐ−キシレン、ｏ−キシレン、ｍ−キシレン、エチルベンゼン、スチレン、エチレングリコールジメチルエーテル、プロピレングリコールモノメチルエーテル、エチレングリコールモノメチルエーテル、プロピレングリコール、プロピレングリコールモノエチルエーテル、エチレングリコールモノエチルエーテル、エチレングリコールモノイソプロピルエーテル、エチレングリコールメチルエーテルアセテート、プロピレングリコールモノメチルエーテルアセテート、エチレングリコールエチルエーテルアセテート、ジエチレングリコールジメチルエーテル、プロピレングリコールモノブチルエーテル、エチレングリコ−ルモノブチルエーテル、ジエチレングリコールジエチルエーテル、ジプロピレングリコールモノメチルエーテル、ジエチレングリコールモノメチルエーテル、ジプロピレングリコールモノエチルエーテル、ジエチレングリコールモノエチルエーテル、トリエチレングリコールジメチルエーテル、ジエチレングリコールモノエチルエーテルアセテート、ジエチレングリコール、１−オクタノール、エチレングリコール、ヘキシレングリコール、トリメチレングリコール、１−メトキシ−２−ブタノール、シクロヘキサノール、ジアセトンアルコール、フルフリルアルコール、テトラヒドロフルフリルアルコール、プロピレングリコール、ベンジルアルコール、１，３−ブタンジオール、１，４−ブタンジオール、２，３−ブタンジオール、γ−ブチロラクトン、アセトン、メチルエチルケトン、メチルイソプロピルケトン、ジエチルケトン、メチルイソブチルケトン、メチルノーマルブチルケトン、シクロヘキサノン、酢酸エチル、酢酸イソプロピル、酢酸ノーマルプロ ピル、酢酸イソブチル、酢酸ノーマルブチル、乳酸エチル、メタノール、エタノール、イソプロパノール、ｔｅｒｔ−ブタノール、アリルアルコール、ノーマルプロパノール、２−メチル−２−ブタノール、イソブタノール、ノーマルブタノール、２−メチル−１−ブタノール、１−ペンタノール、２−メチル−１−ペンタノール、２−エチルヘキサノール、１−メトキシ−２−プロパノール、テトラヒドロフラン、１，４−ジオキサン、Ｎ，Ｎ−ジメチルホルムアミド、Ｎ，Ｎ− ジメチルアセトアミド、Ｎ−メチルピロリドン、１，３−ジメチル−２−イミダゾリジノン、ジメチルスルホキシド、Ｎ−シクロヘキシル−２−ピロリジノン等が挙げられる。これらは単独で用いてもよく、２種以上混合して用いてもよい。
【００９２】
溶剤の含有量は特に限定はない。保存安定性に影響を与えない範囲であればよく、用途により適宜調整できる。硬化性組成物の固形分濃度は、０．０１〜９８質量％に調整することが好ましく、０．１〜９５質量％がより好ましくい。
【００９３】
＜＜＜その他の添加剤＞＞＞
本発明の硬化性組成物は、界面活性剤、架橋剤、レベリング剤、分散剤、可塑剤、熱安定剤、離型剤等を含んでいてもよい。その他添加剤は、用途により適宜選択することができる。
【００９４】
＜＜＜＜界面活性剤＞＞＞＞
本発明の硬化性組成物は、界面活性剤を含有してもよい。
界面活性剤としては、例えば、ポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル類；ポリオキシエチレンオクチルフェノールエーテル、ポリオキシエチレンノニルフェノールエーテル等のポリオキシエチレンアルキルアリルエーテル類；ポリオキシエチレン・ポリオキシプロピレンブロックコポリマー類；ソルビタンモノラウ レート、ソルビタンモノパルミテート、ソルビタンモノステアレート、ソルビタンモノオレエート、ソルビタントリオレエート、ソルビタントリステアレート等 のソルビタン脂肪酸エステル類；ポリオキシエチレンソルビタンモノラウレート、ポリオキシエチレンソルビタンモノパルミテート、ポリオキシエチレンソルビタンモノステアレート、ポリオキシエチレンソルビタントリオレエート、ポリオキシエチレンソルビタントリステアレート等のポリオキシエチレンソルビタン脂 肪酸エステル類等のノニオン系界面活性剤、商品名エフトップＥＦ３０１、ＥＦ３０３、ＥＦ３５２（三菱マテリアル電子化成（株）製（旧（株）ジェムコ製）、商品名メガファックＦ１７１、Ｆ１７３、Ｒ−０８、Ｒ−３０、Ｆ−５５３、Ｆ−５５４（ＤＩＣ（株）製）、フロラードＦＣ４３０、ＦＣ４３１（住友スリーエム（株）製）、商品名アサヒガードＡＧ７１０，サーフロンＳ−３８２、ＳＣ１０１、ＳＣ１０２、ＳＣ１０３、ＳＣ１０４、ＳＣ１０５、ＳＣ１０６（旭硝子（株）製）等のフッ素系界面活性剤、オルガノシロキサンポリマーＫＰ３４１（信越化学工業（株）製）、ＢＹＫ−３０２、ＢＹＫ−３０７、ＢＹＫ−３２２、ＢＹＫ−３２３、ＢＹＫ−３３０、ＢＹＫ−３３３、ＢＹＫ−３７０、ＢＹＫ−３７５、ＢＹＫ−３７８（ビックケミー・ジャパン（株）製）等が挙げられる。
界面活性剤は、単独で使用しても、２種以上組み合わせて使用してもよい。
本発明の硬化性組成物は、界面活性剤は含有しなくてもよいが、界面活性剤を含有する場合は、界面活性剤の含有量は、一般式（１）で表わされる化合物の質量に対して０．０００１〜５質量％が好ましく、０．００１〜２質量％がより好ましく、０．０１〜１質量％がさらに好ましい。
【００９５】
＜＜＜＜架橋剤＞＞＞＞
本発明の硬化性組成物は、架橋剤を含有してもよい。
架橋剤としては、一般式（１）で表わされる化合物と反応し得る置換基を有する化合物であれば特に限定されるものではない。例えば、ビニル化合物、アリル化合物、および、（メタ）アクリロイル基を一分子中２個以上有する（メタ）アクリレート化合物などが挙げられる。反応性の観点から（メタ）アクリレート化合物が好ましい。
【００９６】
一分子中に２個以上の（メタ）アクリロリル基を有する（メタ）アクリレート化合物としては、例えば、エチレングリコールジアクリレート、エチレングリコールジメタクリレート、ポリエチレングリコールジ アクリレート、ポリエチレングリコールジメタクリレート、エトキシ化ビスフェノールＡジアクリレート、エトキシ化ビスフェノールＡジメタクリレート、エトキシ化トリメチロールプロパントリアクリレート、エトキシ化トリメチロールプロパントリメタクリレート、エトキシ化グリセリントリアクリレート、エトキシ 化グリセリントリメタクリレート、エトキシ化ペンタエリスリトールテトラアクリレート、エトキシ化ペンタエリスリトールテトラメタクリレート、エトキシ化 ジペンタエリスリトールヘキサアクリレート、ポリグリセリンモノエチレンオキサイドポリアクリレート、ポリグリセリンポリエチレングリコールポリアクリレート、ジペンタエリスリトールヘキサアクリレート、ジペンタエリスリトールヘキサメタクリレート、ネオペンチルグリコールジアクリレート、ネオペンチル グリコールジメタクリレート、ペンタエリスリトールトリアクリレート、ペンタエリスリトールトリメタクリレート、トリメチロールプロパントリアクリレート、トリメチロールプロパントリメタクリレート、トリシクロデカンジメタノールジアクリレート、トリシクロデカンジメタノールジメタクリレート、１，６−ヘキサンジオールジアクリレート、１，６−ヘキサンジオールジメタクリレート等が挙げられる。これらの化合物は、市販品として入手が可能であり、その具体例としては、ＮＫエステルＡ−２００、同Ａ−４００、同Ａ−６００、同Ａ−１０００、同Ａ−ＴＭＰＴ、同ＵＡ−５３Ｈ、同１Ｇ、同２Ｇ、同３Ｇ、同４Ｇ、同９Ｇ、同１４Ｇ、同２３Ｇ、同ＡＢＥ−３００、同Ａ−ＢＰＥ−４、同 Ａ−ＢＰＥ−６、同Ａ−ＢＰＥ−１０、同Ａ−ＢＰＥ−２０、同Ａ−ＢＰＥ−３０、同ＢＰＥ−８０Ｎ、同ＢＰＥ−１００Ｎ、同ＢＰＥ−２００、同ＢＰＥ−５００、同ＢＰＥ−９００、同ＢＰＥ−１３００Ｎ、同Ａ−ＧＬＹ−３Ｅ、同Ａ−ＧＬＹ−９Ｅ、同Ａ−ＧＬＹ−２０Ｅ、同Ａ−ＴＭＰＴ−３ＥＯ、同 Ａ−ＴＭＰＴ−９ＥＯ、同ＡＴＭ−４Ｅ、同ＡＴＭ−３５Ｅ（以上、新中村化学工業（株）製）、ＫＡＹＡＲＡＤ（登録商標）ＤＰＥＡ−１２、同ＰＥＧ４００ＤＡ、同ＴＨＥ−３３０、同ＲＰ−１０４０（以上、日本化薬（株）製）、Ｍ−２１０、Ｍ−３５０（以上、東亞合成（株）製）、ＫＡＹＡＲＡＤ（登録商標）ＤＰＨＡ、同ＮＰＧＤＡ、同ＰＥＴ３０（以上、日本化薬（株）製）、ＮＫエステルＡ−ＤＰＨ、同Ａ−ＴＭＰＴ、同Ａ−ＤＣＰ、同Ａ−ＨＤ−Ｎ、同ＴＭＰＴ、同ＤＣＰ、同ＮＰＧ、同ＨＤ−Ｎ（以上、新中村化学工業（株）製）等が挙げられる。
【００９７】
架橋剤は含有しなくてもよいが、架橋剤を含有する場合は、架橋剤の含有量は、一般式（１）で表わされる化合物の質量に対して０．０００１〜２０質量％が好ましく、０．００１〜１５質量％がより好ましい。
【００９８】
＜硬化性組成物の調製方法＞
本発明の硬化性組成物は、上述した各成分を混合して調製できる。
【００９９】
＜硬化性組成物の用途＞
本発明の硬化性組成物は、屈折率の高い硬化物を形成できるため、光学部品の形成用の硬化性組成物や、コーティング組成物として好ましく用いることができる。
光学部品としては、特に制限されない。発明の硬化性組成物は、屈折率の高く、更には透明性の高い硬化物を形成できるので、レンズなど、特に光を透過する光学部品（いわゆるパッシブ光学部品）の形成用として好適に用いることができる。
コーティング組成物の用途としては、例えば、特に光を透過する用途の膜形成に好ましく用いることができる。例えば、透明タッチパネル、液晶ディスプレイ、有機エレクトロルミネッセンス（ＥＬ）ディスプレイ、光半導体（ＬＥＤ）素子、固体撮像素子、有機薄膜太陽電池、色素増感太陽電池、有機薄膜トランジスタ（ＴＦＴ）などの電子デバイスを作製する際の一部材として好適に利用できる。特に高屈折率が求められている固体撮像素子の部材である、フォトダイオード上の埋め込み膜および平坦化膜、カラーフィルター前後の平坦化膜、マイクロレンズ、マイクロレンズ上の平坦化膜、コンフォーマル膜、および透明タッチパネルの部材である絶縁膜、保護膜として好適に利用できる。
【０１００】
＜＜光学部品の形成用の硬化性組成物＞＞
本発明の硬化性組成物を、光学部品の形成用の硬化性組成物として用いる場合は、一般式（１）で表される化合物の含有量は、硬化性組成物の全固形分に対して２０〜９８質量％が好ましく、５０〜９０質量％がより好ましい。
光ラジカル重合開始剤を含有する場合、光ラジカル重合開始剤の含有量は、一般式（１）で表される化合物の質量に対して、０．０１〜５質量％が好ましく、０．０５〜１．０質量％がより好ましく、０．０５〜０．５質量％が特に好ましい。
熱ラジカル重合開始剤を含有する場合、熱ラジカル重合開始剤の含有量は、一般式（１）で表される化合物の質量に対して、０．０１〜５．０質量％が好ましく、０．１〜４．０質量％がより好ましく、０．３〜３．０質量％が特に好ましい。
固形分濃度は、２０〜９９質量％が好ましく、４０〜９９質量％がより好ましい。
また、単官能（メタ）アクリレートモノマー、非共役ビニリデン基含有化合物、重合性基を側鎖に有する重合体などを含有させることもできる。
単官能（メタ）アクリレートモノマーを含有する場合、単官能（メタ）アクリレートモノマーの含有量は、一般式（１）で表される化合物の質量に対して１０〜２００質量％が好ましく、２０〜１６０質量％がより好ましい。
非共役ビニリデン基含有化合物を含有する場合、非共役ビニリデン基含有化合物の含有量は、硬化性組成物の全固形分に対して０．５〜３０質量％が好ましく、１〜２５質量％がより好ましく、２〜２０質量％が特に好ましい。
重合性基を側鎖に有する重合体を含有する場合、重合性基を側鎖に有する重合体の含有量は、硬化性組成物の全固形分に対して１〜９０質量％が好ましく、２〜８０質量％がより好ましく、５〜６０質量％が特に好ましい。
また、その他添加剤として、架橋剤、分散剤、可塑剤、熱安定剤、離型剤等を更に含んでいてもよい。
【０１０１】
＜＜コーティング組成物＞＞
本発明の硬化性組成物を、コーティング組成物として用いる場合は、一般式（１）で表される化合物の含有量は、硬化性組成物の全固形分に対して７０〜９９質量％が好ましく、８０〜９９質量％がより好ましい。
光ラジカル重合開始剤を含有する場合、光ラジカル重合開始剤の含有量は、一般式（１）で表される化合物の質量に対して、０．０１〜１０質量％が好ましく、０．０５〜５質量％がより好ましく、０．０５〜２質量％が特に好ましい。
熱ラジカル重合開始剤を含有する場合、熱ラジカル重合開始剤の含有量は、一般式（１）で表される化合物の質量に対して、０．０１〜８質量％が好ましく、０．１〜６質量％がより好ましく、０．３〜５質量％が特に好ましい。
固形分濃度は、０．１〜９８質量％が好ましく、０．１〜９５質量％がより好ましい。
また、界面活性剤、架橋剤、レベリング剤等を更に含んでいてもよい。
単官能（メタ）アクリレートモノマーの含有量は、一般式（１）で表される化合物の質量に対して０〜２０質量％が好ましく、０〜１０質量％がより好ましく、含有しないことが特に好ましい。
【０１０２】
＜硬化物の製造方法＞
本発明の硬化性組成物は、光照射および加熱のうち少なくとも一方を行って硬化することにより、硬化物とすることができる。
硬化物の製造方法は、用途により異なる。例えば、成形型を用いて所望の形状に成形された硬化物を製造することができる。また、本発明の硬化性組成物を基材に塗布し、その後、光照射および加熱のうち少なくとも一方を行って、膜状の硬化物を製造することができる。
【０１０３】
＜＜成形型を用いて硬化物を製造する方法＞＞
成形型を用いて硬化物を製造する場合、硬化性組成物を成形型に注入し、光照射および加熱のうち少なくとも一方を行って硬化物を製造することができる。硬化物の製造は、硬化性組成物を成形型に注入し、一気に硬化させて得ることができるが、硬化性組成物を成形型に注入し、半硬化物を製造した後、成形型から半硬化物を取り出し、半硬化物を別の成形型に移して照射および加熱のうち少なくとも一方を行って硬化物を製造することが好ましい。
ここで、「半硬化物」とは、硬化性組成物を重合したものであり、完全に固体となっておらず、ある程度流動性を有する状態の物を意味する。例えば、２５℃、周波数１０Ｈｚにおける複素粘度が１０5〜１０8ｍＰａ・ｓの状態の硬化性組成物の光および／または加熱重合体は、半硬化物である。特に、２５℃、周波数１０Ｈｚにおける複素粘度の上限値として１．０×１０9ｍＰａ・ｓの物までを半硬化物と考えることが好ましい。一方、「硬化物」とは、硬化性組成物を重合したものであり、完全に固体となっている状態の物を意味する。
【０１０４】
以下、好ましい態様を参照しつつ具体的に説明する。なお、半硬化工程と、硬化工程の、両者に共通する好ましい態様については、半硬化工程の欄に記載する。
【０１０５】
＜＜＜半硬化工程＞＞＞
半硬化工程は、本発明の硬化性組成物に対して光照射および加熱のうち少なくとも一方を行って、２５℃、周波数１０Ｈｚにおける複素粘度が１０5〜１０8ｍＰａ・ｓの半硬化物を形成することが好ましい。中でも、本発明の硬化性組成物に対して光照射を行って、上記半硬化物を形成することが好ましい。硬化性組成物に対して光照射して半硬化物を形成する場合は、本発明の硬化性組成物は、光ラジカル重合開始剤を含むことが好ましい。
【０１０６】
半硬化工程では、後述する硬化工程で用いる成形型と同じ成形型で半硬化物を製造してもよい。また、後述する硬硬化工程で用いる成形型とは、異なる成形型で半硬化物を製造してもよい。
【０１０７】
ここで、硬化物の製造に用いる成形型は、一般に２つの成形型を組み合わせて内容物に加圧しながら加熱することができるようになっており、成形型に低粘度の組成物を注入すると、成形型クリアランスへの漏れの原因となる。そのため、硬化物の製造方法の一つの好ましい態様では、重合性基を側鎖に有する重合体を硬化性組成物に添加して硬化性組成物の粘度を調整し、一つの成形型内で、半硬化工程と、後述する硬化工程を行ってもよい。この態様は、製造性の観点から好ましい。
【０１０８】
また、硬化物の製造方法の別の一つの好ましい態様では、半硬化物を製造する成形型と、硬化物を製造する成形型とを別個に用意し、半硬化物を製造した成形型から半硬化物を取り出した後、硬化物の成形用の成形型に半硬化物を移して、後述する硬化工程を行って硬化物を製造してもよい。この態様によれば、硬化性組成物に重合性基を側鎖に有する重合体等を添加して粘度調整する手間を省くことができるので、材料コストを低下させる観点からは好ましい。
【０１０９】
なお、半硬化物の製造用の成形型として、硬化物の成形用の成形型とは異なる成形型を用いる場合は、いわゆるプリフォーム用の型を用いることが好ましい。プリフォーム用の型は、金属製であってもよいし、ガラス製、樹脂製であってもよい。量産過程で繰り返し使用することを考慮すれば、プリフォーム用の型は、金属製またはガラス製であることが好ましい。また、硬化物をレンズとして用いる場合は、プリフォーム用の型の少なくとも一方の面には、成形型と同じ／または近い形状を有していることが好ましく、両面に成形型形状に同じ／または近い形状を有していることがより好ましい。
【０１１０】
＜＜＜光照射の条件＞＞＞
半硬化工程における光照射の好ましい条件について、以下説明する。
光照射は、光照射後の半硬化物の２５℃、周波数１０Ｈｚにおける複素粘度が、１０5〜１０8ｍＰａ・ｓとなるように行うことが好ましく、１０5〜１０7.5ｍＰａ・ｓとなるように行うことがより好ましく、１０5.5〜１０7.5ｍＰａ・ｓとなるように行うことが特に好ましい。
【０１１１】
光照射に用いられる光は、紫外線、可視光線であることが好ましく、紫外線であることがより好ましい。例えばメタルハライドランプ、低圧水銀ランプ、高圧水銀ランプ、超高圧水銀ランプ、殺菌ランプ、キセノンランプ、ＬＥＤ光源ランプなどが好適に使用される。
光照射時の雰囲気は、空気中または不活性ガス置換あることが好ましく、酸素濃度１％以下になるまで窒素置換した雰囲気であることがより好ましい。
【０１１２】
＜＜＜半硬化物＞＞＞
半硬化物は、上述したような半硬化工程を経て製造される。このような半硬化物は、硬化物の製造に好ましく用いることができる。
半硬化物は、光照射工程後において、光ラジカル重合開始剤が全て消費されていて全く含まれていなくてもよく、光ラジカル重合開始剤が残留していてもよい。
【０１１３】
半硬化物のガラス転移温度（以下、Ｔｇとも言う）は、−１５０〜０℃であることが好ましく、−５０〜０℃であることがより好ましく、−２０〜０℃であることが特に好ましい。
【０１１４】
＜＜＜硬化工程＞＞＞
硬化物は、硬化性組成物を一気に硬化させて得ることもできるが、半硬化物を、成形型に入れ加圧変形し、加熱して熱重合させて硬化物を得ることが好ましい。熱重合により硬化物を得る場合は、本発明の硬化性組成は、熱ラジカル重合開始剤を含むことが好ましい。
【０１１５】
なお、硬化工程で用いられる成形型のことを、熱成形用成形型とも言う。熱成形用成形型は、一般に２つの成形型を組み合わせて内容物に加圧しながら加熱することができる構成となっていることが好ましい。また、硬化工程では、熱重合時において、成形型として金型を用いることがより好ましい。このような熱成形用成形型としては、例えば、特開２００９−１２６０１１号公報に記載のものを用いることができる。
【０１１６】
硬化工程では、半硬化物を、熱成形用成形型に入れておこなうことが好ましい。
半硬化物は、上述の半硬化工程で説明したとおり、熱成形用成形型に硬化性組成物を注入し、光照射および加熱のうち少なくとも一方を行って調製されているか、または、硬化性組成物を熱成形用成形型とは別の成形型に入れ、光照射および加熱のうち少なくとも一方を行って調製されている。
半硬化物を前者の方法で調製した場合は、硬化工程にて半硬化物を熱成形用成形型に入れる動作は必要なく、説明上成形型に入れると記載してあるに過ぎない。
一方、半硬化物を後者の方法で調製した場合は、半硬化物を熱成形用成形型に移動させる。半硬化物を熱成形用成形型に移動させる方法としては、例えば、シリンジ、バキュームパッドと真空発生器を有するエアピンセットなどを用いることができる。上述したように、半硬化物は、複素粘度が特定の範囲であるため、このようにエアピンセットなどを用いて容易に熱成形用成形型に移動させることができる。
【０１１７】
硬化工程では、成形型に入れた半硬化物を、加圧変形し、加熱して熱重合させて硬化物を得ることが好ましい。
加圧変形と加熱は同時に行ってもよく、加圧変形した後で加熱を行ってもよく、加熱した後で加圧変形を行ってもよいが、その中でも加圧変形と加熱を同時に行うことが好ましい。また、加圧変形と加熱を同時に行った上で、加圧が安定してからさらに高温に加熱することも好ましい。
【０１１８】
加圧変形における圧力は、１〜１００ｋｇ／ｃｍ2が好ましく、３〜５０ｋｇ／ｃｍ2がより好ましく、３〜３０ｋｇ／ｃｍ2が特に好ましい。
加熱温度は、加圧変形と同時に加熱する場合は８０〜３００℃が好ましく、１２０〜３００℃がより好ましく、１５０〜２８０℃が特に好ましい。
加圧が安定してからさらに加熱する場合の加熱温度は、８０〜３００℃が好ましく、１２０〜３００℃がより好ましく、１５０〜２８０℃が特に好ましい。
熱重合の時間は、３０〜１０００秒が好ましく、３０〜５００秒がより好ましく、６０〜３００秒が特に好ましい。
熱重合時の雰囲気は、空気中または不活性ガス置換あることが好ましく、酸素濃度１％以下になるまで窒素置換した雰囲気であることがより好ましい。
【０１１９】
＜＜膜状の硬化物を製造する方法＞＞
本発明の硬化性組成物は、基材に塗布し、光照射および加熱のうち少なくとも一方を行って、膜状の硬化物を製造することができる。すなわち、本発明の硬化性組成をコーティング組成物用として用いることができる。
硬化性組成物の塗布方式は特に限定はない。例えば、スピンコート法、ディップ法、フローコート法、インクジェット法、スプレー法、バーコート法、グラビアコート法、スリットコート法、ロールコート法、転写印刷法、刷毛塗り、ブレードコート法、エアーナイフコート法等の方法を採用できる。
また、基材としては、特に限定はなく、用途により異なる。例えば、シリコン、インジウム錫酸化物（ＩＴＯ）が製膜されたガラス、インジウム亜鉛酸化物（ＩＺＯ）が製膜されたガラス、ポリエチレンテレフタレート（ＰＥＴ）、プラスチック、ガラス、石英、セラミックス等からなる基材等が挙げられる。また、可とう性を有するフレキシブル基材を用いることもできる。
【０１２０】
＜硬化物＞
硬化物は、本発明の硬化性組成を用いて、上述したような硬化物の製造方法によって製造される。以下、硬化物の好ましい特性について説明する。
【０１２１】
＜＜屈折率＞＞
本発明において、硬化物は、レンズなどの光学部品に用いる観点から、屈折率が高いことが好ましい。本発明において、硬化物は、波長５８９ｎｍにおける屈折率ｎＤが１．４５以上であることが好ましく、１．５８以上であることがより好ましく、１．６２以上であることがより特に好ましく、１．６３以上であることがさらにより特に好ましく、１．６５以上であることが最も好ましい。また、膜状の硬化物の場合は、屈折率ｎＤが１．４５以上であることが好ましく、１．６８以上であることがより好ましく、１．７１以上であることがより特に好ましく、１．７４以上であることが最も好ましい。
【０１２２】
（アッベ数）
本発明の硬化物は、光学部品用途の中でもレンズなどに用いるときに色収差を低減する観点から、アッベ数が低いことが好ましい。本発明の硬化物は、波長５８９ｎｍにおけるアッベ数が３０以下であることが好ましく、２５以下であることがより好ましく、２３．５以下であることが特に好ましく、２３以下であることがより特に好ましく、２２．５以下であることがさらにより特に好ましく、２２以下であることが最も好ましい。
本明細書中、アッベ数νＤは、波長５８９ｎｍ、４８６ｎｍ、６５６ｎｍにおけるそれぞれの屈折率ｎＤ、ｎＦ、ｎＣを測定することで、下記式（Ａ）により算出される。
【０１２３】
【数１】
0006049651.tif 000033
【０１２４】
（サイズ）
硬化物のサイズは用途により異なる。例えば、レンズなどの光学部品として用いる場合は、最大厚みが０．１〜１０ｍｍであることが好ましく、０．１〜５ｍｍがより好ましく、０．１５〜３ｍｍが特に好ましい。硬化物の最大直径は、１〜１０００ｍが好ましく、２〜５０ｍｍがより好ましく、２．５〜１０ｍｍが特に好ましい。このようなサイズの硬化物は、高屈折率の光学部品用途として特に有用である。このような厚い成形体（硬化物）は、溶液キャスト法で製造しようとしても、成形が容易ではなく、クラックが生じやすい。しかしながら、本発明の硬化性組成物によれば、クラックの発生を抑制でき、このような厚い成形体（硬化物）を歩留まり良く形成できる。
また、膜状の硬化物の場合は、０．０１〜５００μｍが好ましく、０．０２〜２００μｍがより好ましい。
【０１２５】
＜光学部品＞
本発明の光学部品は、本発明の硬化性組成物を用いてなるものである。すなわち、本発明の光学部品は、本発明の硬化性組成物の硬化物を備えるものである。
光学部品の種類は、特に制限されない。特に、硬化性組成物の優れた光学特性を利用した光学部品、特に光を透過する光学部品（いわゆるパッシブ光学部品）として好適に利用することができる。かかる光学部品を備えた光学機能装置としては、例えば、各種ディスプレイ装置（液晶ディスプレイやプラズマディスプレイ等）、各種プロジェクタ装置（ＯＨＰ、液晶プロジェクタ等）、光ファイバー通信装置（光導波路、光増幅器等）、カメラやビデオ等の撮影装置等が例示される。
【０１２６】
光学機能装置に用いられるパッシブ光学部品としては、例えば、レンズ、プリズム、プリズムシート、パネル（板状成形体）、フィルム、光導波路（フィルム状やファイバー状等）、光ディスク、ＬＥＤの封止剤等が例示される。かかるパッシブ光学部品には、必要に応じて任意の被覆層、例えば摩擦や摩耗による塗布面の機械的損傷を防止する保護層、無機粒子や基材等の劣化原因となる望ましくない波長の光線を吸収する光線吸収層、水分や酸素ガス等の反応性低分子の透過を抑制あるいは防止する透過遮蔽層、防眩層、反射防止層、低屈折率層等や、任意の付加機能層を設けて多層構造としてもよい。かかる任意の被覆層の具体例としては、無機酸化物コーティング層からなる透明導電膜やガスバリア膜、有機物コーティング層からなるガスバリア膜やハードコート等が挙げられ、そのコーティング法としては真空蒸着法、ＣＶＤ法、スパッタリング法、ディップコート法、スピンコート法等公知のコーティング法を用いることができる。
【０１２７】
本発明の光学部品は、特にレンズ基材に好適である。本発明の硬化性組成物を用いて製造されたレンズ基材は高屈折性であり、更には透過性に優れ、光学特性に優れている。また、硬化性組成物を構成するモノマーの種類を適宜調節することにより、レンズ基材の屈折率を任意に調節することが可能である。
なお、本明細書中において「レンズ基材」とは、レンズ機能を発揮することができる単一部材を意味する。レンズ基材の表面や周囲には、レンズの使用環境や用途に応じて膜や部材を設けることができる。例えば、レンズ基材の表面には、保護膜、反射防止膜、ハードコート膜等を形成することができる。また、レンズ基材の周囲を基材保持枠などに嵌入して固定することもできる。ただし、これらの膜や枠などは、レンズ基材に付加される部材であり、本明細書中でいうレンズ基材そのものとは区別される。
【０１２８】
レンズ基材をレンズとして利用するに際しては、レンズ基材そのものを単独でレンズとして用いてもよいし、上述したように膜や枠などを付加してレンズとして用いてもよい。レンズ基材を用いたレンズの種類や形状は、特に制限されない。
レンズ基材は低アッベ数であることから色収差補正レンズに好ましく用いることができ、色収差補正レンズとしては例えば、携帯やデジタルカメラ等の撮像用レンズやテレビ、ビデオカメラ等の撮映レンズ、さらには車載、内視鏡レンズに使用されることが好ましい。
【０１２９】
＜化合物＞
次に、本発明の化合物について説明する。
本発明の化合物は、上述した一般式（１１）で表される化合物である。
一般式（１１）で表される化合物は、上述した一般式（１２）で表される化合物であることが好ましい。
また、一般式（１１）で表される化合物は、上述した一般式（１３Ａ）または一般式（１３Ｂ）で表される化合物であることが好ましい。
また、一般式（１１）で表される化合物は、上述した一般式（１４）で表される化合物であることが好ましい。
また、一般式（１１）で表される化合物は、上述した一般式（１５）で表される化合物であることが好ましい。
一般式（１１）、一般式（１２）、一般式（１３Ａ）、一般式（１３Ｂ）、一般式（１４）および一般式（１５）の好ましい範囲は、上述した一般式（１１）、一般式（１２）、一般式（１３Ａ）、一般式（１３Ｂ）、一般式（１４）および一般式（１５）で説明した範囲と同様である。
本発明の化合物の具体例としては、上述した化合物（１−１）〜（１−４６）などが例示できる。
【０１３０】
本発明の化合物は、溶媒溶解性に優れ、屈折率の高い硬化物を形成することができる。このため、光学部品や、コーティング組成物などに用いることができる。
【実施例】
【０１３１】
以下に実施例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【０１３２】
（実施例１−１〜１−２０、比較例１−１）
下記表に記載の組成となるように各成分を混合し、攪拌して均一にし、硬化性組成物を調製した。
実施例および比較例に用いた各化合物を示す略号の詳細は、以下の通りである。
【０１３３】
＜芳香環含有化合物＞
化合物１：下記構造
【化３２】
0006049651.tif 000034
化合物２：下記構造
【化３３】
0006049651.tif 000035
化合物３：下記構造
【化３４】
0006049651.tif 000036
化合物４：下記構造
【化３５】
0006049651.tif 000037
化合物５：下記構造
【化３６】
0006049651.tif 000038
化合物６：下記構造
【化３７】
0006049651.tif 000039
化合物７：下記構造
【化３８】
0006049651.tif 000040
化合物８：下記構造
【化３９】
0006049651.tif 000041
化合物９：下記構造
【化４０】
0006049651.tif 000042
化合物１０：下記構造
【化４１】
0006049651.tif 000043
化合物Ａ：下記構造
【化４２】
0006049651.tif 000044
化合物Ｂ：下記構造
【化４３】
0006049651.tif 000045
化合物Ｃ：下記構造
【化４４】
0006049651.tif 000046
化合物Ｄ：下記構造
【化４５】
0006049651.tif 000047
化合物Ｅ：下記構造
【化４６】
0006049651.tif 000048
化合物Ｆ：下記構造
【化４７】
0006049651.tif 000049
化合物Ｇ：下記構造
【化４８】
0006049651.tif 000050
化合物Ｈ：下記構造
【化４９】
0006049651.tif 000051
化合物Ｉ：下記構造
【化５０】
0006049651.tif 000052
化合物Ｊ：下記構造
【化５１】
0006049651.tif 000053
比較化合物１：下記構造（特開２０１２−０８２３８６号公報の実施例１の［化２２］の（１９））
【化５２】
0006049651.tif 000054
【０１３４】
＜単官能（メタ）アクリルモノマー＞
ＰｈＯＥＡ：下記構造（東京化成工業社製  製品名  アクリル酸２−フェノキシエチル）
【化５３】
0006049651.tif 000055
【０１３５】
＜光ラジカル重合開始剤＞
Ｆ−１：下記構造（ＢＡＳＦ社製  製品名  イルガキュア１８４）
【化５４】
0006049651.tif 000056
【０１３６】
＜熱ラジカル重合開始剤＞
Ｆ−２：下記構造（日本油脂株式会社製  製品名  パーブチルＯ）
Ｆ−３：下記構造（日本油脂株式会社製  製品名  パークミルＨ）
【化５５】
0006049651.tif 000057
【０１３７】
＜溶媒溶解性評価＞
芳香環含有化合物１ｇとプロピレングリコールモノメチルエーテルアセテート（ＰＧＭＥＡ）１ｍＬを２５℃にて、２４時間攪拌し、芳香環含有化合物がＰＧＭＥＡと均一に混ざるか、以下基準で評価した。
Ａ：芳香環含有化合物の５０質量％以上がＰＧＭＥＡに溶解した。
Ｂ：芳香環含有化合物の３０質量％以上５０質量％未満がＰＧＭＥＡに溶解した。
Ｃ：芳香環含有化合物の５質量％以上３０質量％未満がＰＧＭＥＡに溶解した。
Ｄ：芳香環含有化合物のＰＧＭＥＡへの溶解量が５質量％未満であった。
【０１３８】
＜クラック発生評価＞
直径１０ｍｍ、厚み１ｍｍの透明ガラス板上に、厚さ１ｍｍのスペーサを置き、透明ガラス板表面を覆うように硬化性樹脂組成物を塗布し、その上に直径１０ｍｍ、厚み１ｍｍの透明ガラス板を張り合わせた。ホットプレートを用いて１３０℃で５分間加熱し、次いで、２００℃で５分加熱して熱硬化物を得た。
得られた熱硬化物を８５℃８５％ＲＨに保持された恒温槽に投入した。１００時間経時させた熱硬化物にクラックが入っているものを不良品として、発生していないものを良品とした。１０個の熱硬化物を評価し、そのうち良品の割合を良品率とし、以下の基準で評価した。
Ａ：良品率が８０％以上
Ｂ：良品率が５０％以上８０％未満
Ｃ：良品率が３０％以上５０％未満
Ｄ：良品率が３０％未満
【０１３９】
＜透過率評価＞
上述した熱硬化物を、紫外可視吸収スペクトル測定用装置ＵＶ−３１００（島津製作所製）を用いて、波長４０５ｎｍにおける透過率を測定し、以下基準で評価した。
Ａ：透過率が８５％以上
Ｂ：透過率が８５％未満
【０１４０】
＜屈折率＞
上述した熱硬化物の５８９ｎｍにおける屈折率を、アッベ計（株式会社アタゴ社製）を用いて測定した。
【０１４１】
【表１】
0006049651.tif 000058
【０１４２】
【表２】
0006049651.tif 000059
【０１４３】
表に示されるように、本発明の硬化性組成物は、高い屈折率を維持しつつ、溶媒溶解性に優れていた。更には、得られた硬化物は、クラック発生評価、透過率においても優れていた。
一方、本発明の一般式（１）で表される化合物とは異なる芳香環含有化合物を用いた比較例１−１の硬化性組成物は、溶媒溶解性の劣るものであった。また、実施例よりも屈折率が低かった。更には、クラックが生じやすく、クラック発生評価が劣るものであった。
【０１４４】
（実施例２−１〜２−２０、比較例２−１）
下記表に示す成分を、下記表に示す割合（質量部）で６０℃に加温したＰＧＭＥＡに添加し、振騰機を用いて混合して、表に示す成分を１０質量％の割合で含むＰＧＭＥＡ溶液（硬化性組成物）を調製した。
調製した硬化性組成物を各種基材（ガラス基板（松浪硝子工業製、イーグルＸＧ、直径３０ｍｍ、厚み５００μｍ））、ポリエチレンテレフタレート（ＰＥＴ）フィルム（東洋紡製、Ａ４３００、５０ｍｍ角、厚み１００μｍ）の片面に塗布し、高圧水銀灯で積算光量５００ｍＪ／ｃｍ2の紫外線を照射し、さらに、８０℃で３０分加熱（ポストベーク）し、基材に積層された硬化物（厚み約２０μｍ）を得た。なお、実施例２−１〜２−２０において、塗布後および硬化後、ブリードアウトは確認されなかった。
【０１４５】
＜溶媒溶解性評価＞
芳香環含有化合物の溶媒溶解性を上記と同様の方法で測定した。
【０１４６】
＜クラック発生評価＞
ガラス基板に積層された硬化物を８５℃８５％ＲＨに保持された恒温槽に投入した。１００時間経時させ、硬化物にクラックが入っているものを不良品、発生していないものを良品とした。１０個の硬化物を評価し、良品の割合を良品率とし、以下の基準で評価した。
Ａ：良品率が８０％以上
Ｂ：良品率が５０％以上８０％未満
Ｃ：良品率が３０％以上５０％未満
Ｄ：良品率が３０％未満
【０１４７】
＜透過率評価＞
紫外可視吸収スペクトル測定用装置ＵＶ−３１００（島津製作所製）を用いて、ガラス基材に積層された硬化物の波長４０５ｎｍにおける透過率を測定し、以下基準で評価した。
Ａ：透過率が８５％以上
Ｂ：透過率が８５％未満
【０１４８】
＜屈折率＞
アッベ屈折計（アタゴ製、ＤＲ−Ｍ２＜循環式恒温水槽６０−Ｃ３使用＞）を用い、温度２５℃を保持し、５８９ｎｍでのポリエチレンテレフタレート基材に積層された硬化物の屈折率を測定した。
【０１４９】
【表３】
0006049651.tif 000060
【０１５０】
【表４】
0006049651.tif 000061
【０１５１】
表２に示されるように、本発明の硬化性組成物は、高い屈折率を維持しつつ、溶媒溶解性に優れていた。更には、得られた硬化物は、クラック発生評価、透過率においても優れていた。
一方、本発明の一般式（１）で表される化合物とは異なる芳香環含有化合物を用いた比較例２−１の硬化性組成物は、溶媒溶解性の劣るものであった。また、実施例よりも屈折率が低かった。更には、クラックが生じやすく、クラック発生評価が劣るものであった。